ОДНОБЛОЧНЫЙ, ВПЛОТНУЮ СОЕДИНЕННЫЙ КАТАЛИЗАТОР SCR/ASC/PNA/DOC
SINGLE-UNIT CLOSELY CONNECTED SCR/ASC/PNA/DOC CATALYST

ПРЕДПОСЫЛКИ СОЗДАНИЯ ИЗОБРЕТЕНИЯ
2
2
2
x
При сжигании топлива на основе углеводородов в двигателях образуется выхлопной газ, который содержит большей частью относительно неопасные азот (N), водяной пар (HO) и диоксид углерода (CO). Однако выхлопные газы также содержат в относительно небольшом количестве вредные и/или токсичные вещества, такие как моноксид углерода (CO) из–за неполного сгорания, углеводороды (HC) из несгоревшего топлива, оксиды азота (NO) из–за чрезмерно высоких температур сгорания и твердые частицы (главным образом сажу). Для уменьшения вредного воздействия на окружающую среду со стороны дыма и выхлопного газа, выпускаемых в атмосферу, желательно устранить нежелательные компоненты или уменьшить их количество предпочтительно посредством процесса, который, в свою очередь, не генерирует других вредных или токсичных веществ.
x
2
x
2
x
x
2
x
Выхлопные газы из двигателей, работающих на бедных смесях сжигаемого газа, как правило, оказывают результирующее окислительное воздействие вследствие высокой доли кислорода, который предусмотрен для обеспечения надлежащего сжигания углеводородного топлива. В таких газах одними из наиболее вредных компонентов, подлежащих удалению, являются NO, которые включают оксид азота (NO) и диоксид азота (NO). Восстановление NO до N является особенно проблематичным, поскольку выхлопной газ содержит кислород в количестве, достаточном для содействия окислительным реакциям вместо восстановительных. Тем не менее, NO могут быть восстановлены посредством процесса, общеизвестного как селективное каталитическое восстановление SCR. Процесс SCR включает превращение NO в присутствии катализатора и с помощью азотсодержащего восстановителя, такого как аммиак, в элементарный азот (N) и воду. В процессе SCR газообразный восстановитель, такой как аммиак, добавляют к потоку выхлопных газов перед контактированием выхлопного газа с катализатором SCR. Восстановитель адсорбируется на катализаторе, и реакция восстановления NO происходит, когда газы проходят через катализаторную подложку. Химическое уравнение для стехиометрических реакций SCR с использованием аммиака таково:
3
2
2
2
4NO+4NH+O → 4N+6HO
2
3
2
2
2
2NO+4NH+O → 3N+6HO
2
3
2
2
NO+NO+2NH → 2N+3HO
3
x
X
X
3
3
3
Системы SCR с помощью NH для снижения токсичности выхлопа очень эффективны, когда они достигают их рабочей температуры (как правило, 200°C и выше). Однако данные системы относительно неэффективны при температурах, которые ниже их рабочей температуры (в периоде «холодного запуска»). Поскольку все более ужесточающееся национальное и региональное законодательство устанавливает более низкое количество загрязняющих веществ, которые могут выпускаться из дизельных двигателей, уменьшение выбросов в течение периода холодного старта становится основной проблемой. Таким образом, продолжаются исследования в области катализаторов и способов уменьшения уровня NO, выпускаемых во время холодного старта. Настоящее изобретение направлено на решение данной проблемы посредством объединения катализатора на основе пассивного адсорбера NO (PNA), который может улавливать NO при низкой температуре, с катализатором SCR с помощью NH (катализатор NH-SCR). PNA может обеспечить дополнительное преимущество, заключающееся в содействии предотвращению проскока NH, а также снижению выбросов CO и HC.
СУЩНОСТЬ ИЗОБРЕТЕНИЯ
В соответствии с некоторыми вариантами осуществления настоящего изобретения каталитическое изделие включает в себя подложку с входной стороной и выходной стороной, первую зону и вторую зону, при этом первая зона содержит пассивный адсорбер NOx (PNA) и катализатор предотвращения проскока аммиака (ASC), содержащий металл платиновой группы на носителе и первый катализатор SCR, при этом вторая зона содержит катализатор, выбранный из группы, состоящей из дизельного катализатора окисления/окислительного нейтрализатора для дизельных двигателей (DOC) и дизельного экзотермического катализатора (DEC), и при этом первая зона расположена по потоку перед второй зоной. Первая зона может включать в себя нижний слой со смесью (1) металла платиновой группы на носителе и (2) первого катализатора SCR и верхний слой, включающий в себя второй катализатор SCR, при этом верхний слой расположен поверх нижнего слоя.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
В некоторых вариантах осуществления нижний слой дополнительно содержит PNA. Нижний слой может включать в себя участок, содержащий PNA («участок с PNA»), и участок с PNA расположен по потоку перед смесью. Смесь может дополнительно содержать PNA. В некоторых вариантах осуществления нижний слой содержит участок, содержащий PNA и третий катализатор SCR («участок с PNA/SCR»). В некоторых вариантах осуществления нижний слой включает в себя участок с PNA/SCR и смесь, при этом участок с PNA/SCR расположен по потоку перед смесью. В некоторых вариантах осуществления нижний слой содержит участок с PNA/SCR и смесь, при этом смесь расположена поверх участка с PNA/SCR. В некоторых вариантах осуществления нижний слой содержит участок с PNA/SCR и смесь, при этом участок с PNA/SCR расположен поверх смеси.
В некоторых вариантах осуществления первая зона и вторая зона расположены на одной подложке, и первая зона расположена на входной стороне подложки, и вторая зона расположена на выходной стороне подложки. В некоторых вариантах осуществления подложка содержит первую подложку и вторую подложку, при этом первая зона расположена на первой подложке, и вторая зона расположена на второй подложке, и первая подложка расположена по потоку перед второй подложкой.
В соответствии с некоторыми вариантами осуществления настоящего изобретения способ снижения выбросов вредных веществ из потока выхлопных газов включает контактирование потока выхлопных газов с каталитическим изделием, включающим в себя подложку с входной стороной и выходной стороной, первую зону и вторую зону, при этом первая зона включает в себя пассивный адсорбер NOx (PNA) и катализатор предотвращения проскока аммиака (ASC), содержащий металл платиновой группы на носителе и первый катализатор SCR, при этом вторая зона содержит катализатор, выбранный из группы, состоящей из дизельного катализатора окисления (DOC) и дизельного экзотермического катализатора (DEC), и при этом первая зона расположена по потоку перед второй зоной. Первая зона может включать в себя нижний слой со смесью (1) металла платиновой группы на носителе и (2) первого катализатора SCR и верхний слой, включающий в себя второй катализатор SCR, при этом верхний слой расположен поверх нижнего слоя.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
В некоторых вариантах осуществления нижний слой дополнительно содержит PNA. Нижний слой может включать в себя участок, содержащий PNA («участок с PNA»), и участок с PNA расположен по потоку перед смесью. Смесь может дополнительно содержать PNA. В некоторых вариантах осуществления нижний слой содержит участок, содержащий PNA и третий катализатор SCR («–участок с PNA/SCR»). В некоторых вариантах осуществления нижний слой включает в себя участок с PNA/SCR и смесь, при этом участок с PNA/SCR расположен по потоку перед смесью. В некоторых вариантах осуществления нижний слой содержит участок с PNA/SCR и смесь, при этом смесь расположена поверх участка с PNA/SCR. В некоторых вариантах осуществления нижний слой содержит участок с PNA/SCR и смесь, при этом участок с PNA/SCR расположен поверх смеси.
В некоторых вариантах осуществления первая зона и вторая зона расположены на одной подложке, и первая зона расположена на входной стороне подложки, и вторая зона расположена на выходной стороне подложки. В некоторых вариантах осуществления подложка содержит первую подложку и вторую подложку, при этом первая зона расположена на первой подложке, и вторая зона расположена на второй подложке, и первая подложка расположена по потоку перед второй подложкой.
В некоторых вариантах осуществления поток выхлопных газов имеет отношение аммиак : NOx, составляющее ≥1, когда температура потока выхлопных газов, входящего в каталитическое изделие, составляет≤180°C. В некоторых вариантах осуществления поток выхлопных газов имеет отношение аммиак : NOx, составляющее > 0,5, когда температура потока выхлопных газов, входящего в каталитическое изделие, составляет ≥180°C.
В соответствии с некоторыми вариантами осуществления настоящего изобретения каталитическое изделие включает в себя подложку с входным концом и выходным концом, первую зону, вторую зону и третью зону, при этом первая зона включает в себя второй катализатор SCR, при этом вторая зона включает в себя катализатор предотвращения проскока аммиака (ASC), содержащий смесь (1) металла платиновой группы на носителе и (2) первого катализатора SCR, при этом третья зона включает в себя катализатор («катализатор третьей зоны»), выбранный из группы, состоящей из дизельного катализатора окисления (DOC) и дизельного экзотермического катализатора (DEC), при этом первая зона расположена по потоку перед второй зоной, и вторая зона расположена по потоку перед третьей зоной, и при этом каталитическое изделие содержит пассивный адсорбер NOx (“PNA”). В некоторых вариантах осуществления первая зона и/или вторая зона содержит PNA. В некоторых вариантах осуществления ASC включен в первый слой, катализатор третьей зоны включен во второй слой, который проходит от выходного конца на длине, которая меньше полной длины подложки, при этом второй слой расположен поверх первого слоя и имеет меньшую длину, чем первый слой, и второй катализатор SCR включен в слой, который проходит от входного конца на длине, которая меньше полной длины подложки, и который по меньшей мере частично перекрывает первый слой. В некоторых вариантах осуществления первый слой проходит от выходного конца на длине, которая меньше полной длины подложки. В некоторых вариантах осуществления первый слой проходит от входного конца на длине, которая меньше полной длины подложки. В некоторых вариантах осуществления первый слой проходит на длине подложки. В некоторых вариантах осуществления первый слой охватывает длину первой зоны и второй зоны.
В некоторых вариантах осуществления первый слой дополнительно включает в себя PNA. Первый слой может включать в себя участок, содержащий PNA («участок с PNA»), и участок с PNA может быть расположен по потоку перед смесью. В некоторых вариантах осуществления смесь дополнительно содержит PNA. В некоторых вариантах осуществления первый слой включает в себя участок, содержащий PNA и третий катализатор SCR («участок с PNA/SCR»). В некоторых вариантах осуществления первый слой включает в себя участок с PNA/SCR и смесь, при этом слой с PNA/SCR расположен по потоку перед смесью. В некоторых вариантах осуществления первый слой включает в себя участок с PNA/SCR, при этом смесь расположена поверх участка с PNA/SCR. В некоторых вариантах осуществления первый слой включает в себя смесь, при этом участок с PNA/SCR расположен поверх смеси.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
В соответствии с некоторыми вариантами осуществления настоящего изобретения способ снижения выбросов вредных веществ из потока выхлопных газов включает контактирование потока выхлопных газов с каталитическим изделием, включающим в себя подложку с входным концом и выходным концом, первую зону, вторую зону и третью зону, при этом первая зона включает в себя второй катализатор SCR, при этом вторая зона включает в себя катализатор предотвращения проскока аммиака (ASC), содержащий смесь (1) металла платиновой группы на носителе и (2) первого катализатора SCR, при этом третья зона включает в себя катализатор («катализатор третьей зоны»), выбранный из группы, состоящей из дизельного катализатора окисления (DOC) и дизельного экзотермического катализатора (DEC), при этом первая зона расположена по потоку перед второй зоной, и вторая зона расположена по потоку перед третьей зоной, и при этом каталитическое изделие содержит пассивный адсорбер NOx (“PNA”). В некоторых вариантах осуществления первая зона и/или вторая зона содержит PNA. В некоторых вариантах осуществления ASC включен в первый слой, катализатор третьей зоны включен во второй слой, который проходит от выходного конца на длине, которая меньше полной длины подложки, при этом второй слой расположен поверх первого слоя и имеет меньшую длину, чем первый слой, и второй катализатор SCR включен в слой, который проходит от входного конца на длине, которая меньше полной длины подложки, и который по меньшей мере частично перекрывает первый слой. В некоторых вариантах осуществления первый слой проходит от выходного конца на длине, которая меньше полной длины подложки. В некоторых вариантах осуществления первый слой проходит от входного конца на длине, которая меньше полной длины подложки. В некоторых вариантах осуществления первый слой проходит на длине подложки. В некоторых вариантах осуществления первый слой охватывает длину первой зоны и второй зоны.
В некоторых вариантах осуществления первый слой дополнительно включает в себя PNA. Первый слой может включать в себя участок, содержащий PNA («участок с PNA»), и участок с PNA может быть расположен по потоку перед смесью. В некоторых вариантах осуществления смесь дополнительно содержит PNA. В некоторых вариантах осуществления первый слой включает в себя участок, содержащий PNA и третий катализатор SCR («участок с PNA/SCR»). В некоторых вариантах осуществления первый слой включает в себя участок с PNA/SCR и смесь, при этом слой с PNA/SCR расположен по потоку перед смесью. В некоторых вариантах осуществления первый слой включает в себя участок с PNA/SCR, при этом смесь расположена поверх участка с PNA/SCR. В некоторых вариантах осуществления первый слой включает в себя смесь, при этом участок с PNA/SCR расположен поверх смеси.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
В некоторых вариантах осуществления поток выхлопных газов имеет отношение аммиак : NOx, составляющее ≥1, когда температура потока выхлопных газов, входящего в каталитическое изделие, составляет≤180°C. В некоторых вариантах осуществления поток выхлопных газов имеет отношение аммиак : NOx, составляющее > 0,5, когда температура потока выхлопных газов, входящего в каталитическое изделие, составляет ≥180°C.
В соответствии с некоторыми вариантами осуществления настоящего изобретения система очистки выхлопных газов для снижения выбросов вредных веществ из потока выхлопных газов включает в себя по порядку: третий катализатор SCR и каталитическое изделие, включающее в себя подложку с входной стороной и выходной стороной, первую зону и вторую зону, при этом первая зона содержит пассивный адсорбер NOx (PNA) и катализатор предотвращения проскока аммиака (ASC), содержащий металл платиновой группы на носителе и первый катализатор SCR, при этом вторая зона содержит катализатор, выбранный из группы, состоящей из дизельного катализатора окисления (DOC) и дизельного экзотермического катализатора (DEC), и при этом первая зона расположена по потоку перед второй зоной. Первая зона может включать в себя нижний слой со смесью (1) металла платиновой группы на носителе и (2) первого катализатора SCR и верхний слой, включающий в себя второй катализатор SCR, при этом первый слой расположен поверх нижнего слоя.
В некоторых вариантах осуществления третий катализатор SCR и каталитическое изделие расположены на одной подложке, при этом третий катализатор SCR расположен по потоку перед первой зоной и второй зоной. В некоторых вариантах осуществления третий катализатор SCR расположен на подложке, расположенной по потоку перед подложкой каталитического изделия. В некоторых вариантах осуществления третий катализатор SCR соединен вплотную с каталитическим изделием. Система может дополнительно включать в себя фильтр. В некоторых вариантах осуществления система включает в себя расположенный дальше по потоку катализатор SCR, расположенный по потоку за каталитическим изделием. В некоторых вариантах осуществления система включает в себя инжектор для восстановителя, расположенный по потоку перед третьим катализатором SCR, и/или инжектор для восстановителя, расположенный по потоку перед расположенным дальше по потоку катализатором SCR.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
В некоторых вариантах осуществления нижний слой дополнительно содержит PNA. Нижний слой может включать в себя участок, содержащий PNA («участок с PNA»), и участок с PNA расположен по потоку перед смесью. Смесь может дополнительно содержать PNA. В некоторых вариантах осуществления нижний слой содержит участок, содержащий PNA и третий катализатор SCR («участок с PNA/SCR»). В некоторых вариантах осуществления нижний слой включает в себя участок с PNA/SCR и смесь, при этом участок с PNA/SCR расположен по потоку перед смесью. В некоторых вариантах осуществления нижний слой содержит участок с PNA/SCR и смесь, при этом смесь расположена поверх участка с PNA/SCR. В некоторых вариантах осуществления нижний слой содержит участок с PNA/SCR и смесь, при этом участок с PNA/SCR расположен поверх смеси.
В некоторых вариантах осуществления первая зона и вторая зона расположены на одной подложке, и первая зона расположена на входной стороне подложки, и вторая зона расположена на выходной стороне подложки. В некоторых вариантах осуществления подложка содержит первую подложку и вторую подложку, при этом первая зона расположена на первой подложке, и вторая зона расположена на второй подложке, и первая подложка расположена по потоку перед второй подложкой.
В соответствии с некоторыми вариантами осуществления настоящего изобретения система очистки выхлопных газов для снижения выбросов вредных веществ из потока выхлопных газов включает в себя по порядку: третий катализатор SCR и каталитическое изделие, включающее в себя подложку с входным концом и выходным концом, первую зону, вторую зону и третью зону, при этом первая зона включает в себя второй катализатор SCR, при этом вторая зона включает в себя катализатор предотвращения проскока аммиака (ASC), содержащий смесь (1) металла платиновой группы на носителе и (2) первого катализатора SCR, при этом третья зона включает в себя катализатор («катализатор третьей зоны»), выбранный из группы, состоящей из дизельного катализатора окисления (DOC) и дизельного экзотермического катализатора (DEC), при этом первая зона расположена по потоку перед второй зоной, и вторая зона расположена по потоку перед третьей зоной, и при этом каталитическое изделие содержит пассивный адсорбер NOx (“PNA”).
В некоторых вариантах осуществления третий катализатор SCR и каталитическое изделие расположены на одной подложке, при этом третий катализатор SCR расположен по потоку перед первой зоной, второй зоной и третьей зоной. В некоторых вариантах осуществления третий катализатор SCR расположен на подложке, расположенной по потоку перед подложкой каталитического изделия. В некоторых вариантах осуществления третий катализатор SCR соединен вплотную с каталитическим изделием. Система может дополнительно включать в себя фильтр. В некоторых вариантах осуществления система включает в себя расположенный дальше по потоку катализатор SCR, расположенный по потоку за каталитическим изделием. В некоторых вариантах осуществления система включает в себя инжектор для восстановителя, расположенный по потоку перед третьим катализатором SCR, и/или инжектор для восстановителя, расположенный по потоку перед расположенным дальше по потоку катализатором SCR.
В некоторых вариантах осуществления первая зона и/или вторая зона содержит PNA. В некоторых вариантах осуществления ASC включен в первый слой, катализатор третьей зоны включен во второй слой, который проходит от выходного конца на длине, которая меньше полной длины подложки, при этом второй слой расположен поверх первого слоя и имеет меньшую длину, чем первый слой, и второй катализатор SCR включен в слой, который проходит от входного конца на длине, которая меньше полной длины подложки, и который по меньшей мере частично перекрывает первый слой. В некоторых вариантах осуществления первый слой проходит от выходного конца на длине, которая меньше полной длины подложки. В некоторых вариантах осуществления первый слой проходит от входного конца на длине, которая меньше полной длины подложки. В некоторых вариантах осуществления первый слой проходит на длине подложки. В некоторых вариантах осуществления первый слой охватывает длину первой зоны и второй зоны.
В некоторых вариантах осуществления первый слой дополнительно включает в себя PNA. Первый слой может включать в себя участок, содержащий PNA («участок с PNA»), и участок с PNA может быть расположен по потоку перед смесью. В некоторых вариантах осуществления смесь дополнительно содержит PNA. В некоторых вариантах осуществления первый слой включает в себя участок, содержащий PNA и третий катализатор SCR («участок с PNA/SCR»). В некоторых вариантах осуществления первый слой включает в себя участок с PNA/SCR и смесь, при этом слой с PNA/SCR расположен по потоку перед смесью. В некоторых вариантах осуществления первый слой включает в себя участок с PNA/SCR, при этом смесь расположена поверх участка с PNA/SCR. В некоторых вариантах осуществления первый слой включает в себя смесь, при этом участок с PNA/SCR расположен поверх смеси.
Носитель может включать в себя кремнийсодержащий материал, такой как материал, выбранный из группы, состоящей из (1) диоксида кремния и (2) цеолита с отношением диоксида кремния к оксиду алюминия, превышающим 200. В некоторых вариантах осуществления металл платиновой группы имеется на носителе в количестве от приблизительно 0,5% масс. до приблизительно 10% масс., от приблизительно 1% масс. до приблизительно 6% масс. или от приблизительно 1,5% масс. до приблизительно 4% масс. от суммарной массы металла платиновой группы и носителя. Металл платиновой группы может включать платину, палладий или комбинацию платины и палладия. В некоторых вариантах осуществления металл платиновой группы содержит платину.
В некоторых вариантах осуществления в смеси весовое отношение первого катализатора SCR к металлу платиновой группы на носителе составляет от приблизительно 3:1 до приблизительно 300:1, от приблизительно 5:1 до приблизительно 100:1 или от приблизительно 10:1 до приблизительно 50:1. Первый и/или второй катализатор SCR может включать в себя неблагородный металл, оксид неблагородного металла, молекулярное сито, молекулярное сито с замещающим металлом или их смесь. В некоторых вариантах осуществления первый и/или второй катализатор SCR содержит медь, железо, марганец, палладий или их комбинации.
В некоторых вариантах осуществления первый катализатор SCR и PNA имеются в соотношении, составляющем от 5:1 до 1:5, от 3:1 до 1:3 или от 2:1 до 1:2. В некоторых вариантах осуществления PNA и первый катализатор SCR могут иметь общий состав. В некоторых вариантах осуществления PNA и первый катализатор SCR содержат одинаковый материал. PNA может содержать, например, металл платиновой группы на молекулярном сите. В некоторых вариантах осуществления PNA дополнительно содержит неблагородный металл. В некоторых вариантах осуществления PNA содержит Pd на цеолите.
КРАТКОЕ ОПИСАНИЕ ЧЕРТЕЖЕЙ
Фиг.1-44 показывают конфигурации вариантов осуществления настоящего изобретения.
Фиг.45 показывает конфигурации, подготовленные и испытанные в Примерах 1 и 2.
3
Фиг.46 показывает проскок NH в случае катализатора по изобретению и контрольного катализатора.
Фиг.47 показывает конверсию NO в случае катализатора по изобретению и контрольного катализатора.
Фиг.48 показывает конверсию CO в случае катализатора по изобретению и контрольного катализатора.
Фиг.49 показывает конверсию HC в случае катализатора по изобретению и контрольного катализатора.
2
Фиг.50 показывает образование NO в случае катализатора по изобретению и контрольного катализатора.
Фиг.51 показывает зависимость конверсии NOx и температуры от времени для катализатора по изобретению.
ПОДРОБНОЕ ОПИСАНИЕ ИЗОБРЕТЕНИЯ
2
Восстановление NOx, выпускаемых из дизельного двигателя, работающего на бедной смеси, в течение периода холодного запуска имеет существенное значения для удовлетворения будущих законодательных требований. Один подход к решению данной сложной проблемы может быть связан с системой, выполненной с возможностью использования колебаний температуры двигателя для уменьшения продолжительности периода холодного запуска. Кроме того, контуры рециркуляции выхлопных газов могут быть устранены из двигателя с такими конфигурациями систем очистки, что обеспечивает возможность увеличения экономии топлива и полезной мощности двигателя. Однако сложная проблема, связанная с проектированием таких систем, состоит в том, что пространство может быть очень ограниченным. Следовательно, может быть желательным объединение функциональности SCR/ASC/DOC в как можно более компактном пространстве. Тем не менее, поскольку минимальная температура для разложения мочевины и обеспечения активности катализатора SCR составляет от приблизительно 180°C до приблизительно 200°C, по–прежнему может существовать значительный промежуток, в котором первоначальные выбросы во время холодного запуска не обезвреживаются. Было установлено, что катализаторы, системы и способы по настоящему изобретению включают в себя функциональные возможности SCR/ASC/DOC без ухудшения конверсии NOx и селективности в отношении N. Кроме того, пассивный адсорбер NOx был включен в компонент с SCR/ASC, что может обеспечить дополнительное улучшение характеристик при низкотемпературном холодном запуске.
Катализаторы, системы и способы по настоящему изобретению относятся к каталитическим изделиям, включающим в себя различные конфигурации катализатора (–ов) SCR, ASC и DOC или DEC с PNA, включенным в компонент (–ы) с SCR/ASC. Катализаторы и конкретные конфигурации, способы и системы описаны ниже с дополнительными подробностями.
Конфигурации с двумя зонами
Варианты осуществления настоящего изобретения относятся к каталитическому изделию, содержащему подложку с входным концом и выходным концом, первую зону и вторую зону, при этом первая зона расположена по потоку перед второй зоной. Первая зона может включать в себя пассивный адсорбер NOx (PNA) и катализатор предотвращения проскока аммиака (ASC), включающий в себя металл платиновой группы на носителе и слой SCR, имеющий катализатор SCR, при этом слой SCR расположен поверх нижнего слоя ASC и первого катализатора SCR. Вторая зона может включать в себя дизельный катализатор окисления (DOC) или дизельный экзотермический катализатор (DEC).
Первая зона может включать в себя нижний слой, включающий в себя смесь металла платиновой группы на носителе и первого катализатора SCR, и верхний слой, включающий в себя второй катализатор SCR, при этом верхний слой расположен поверх нижнего слоя. PNA может быть включен в каталитическое изделие по настоящему изобретению в различных конфигурациях. Например, в некоторых вариантах осуществления PNA включен в нижний слой. В некоторых вариантах осуществления PNA включен в смесь металла платиновой группы на носителе и первого катализатора SCR. В некоторых вариантах осуществления нижний слой включает в себя участок, содержащий PNA («участок с PNA»), и участок с PNA расположен по потоку перед смесью. В некоторых вариантах осуществления нижний слой содержит участок, содержащий PNA и третий катализатор SCR («участок с PNA/SCR»). Нижний слой может включать в себя участок с PNA/SCR и смесь, при этом участок с PNA/SCR расположен по потоку перед смесью, смесь расположена поверх участка с PNA/SCR или участок с PNA/SCR расположен поверх смеси.
В некоторых вариантах осуществления первая зона и вторая зона расположены на одной подложке, при этом первая зона расположена на входной стороне подложки, и вторая зона расположена на выходной стороне подложки. В другом варианте осуществления первая зона расположена на первой подложке, и вторая зона расположена на второй подложке, при этом первая подложка расположена по потоку перед второй подложкой. Первая и вторая подложки могут быть соединены вплотную. Когда первая и вторая подложки соединены вплотную, вторая подложка может быть расположена рядом с первой подложкой и/или непосредственно за первой подложкой по ходу потока.
Способ снижения выбросов вредных веществ из потока выхлопных газов может включать контактирование потока выхлопных газов с каталитическим изделием, описанным в данном документе.
Конфигурация с тремя зонами
Варианты осуществления настоящего изобретения относятся к каталитическим изделиям, имеющим первую зону, вторую зону и третью зону. Первая зона может включать в себя катализатор SCR. Вторая зона может включать в себя ASC, имеющий смесь металла платиновой группы на носителе и первого катализатора SCR. Третья зона может включать в себя катализатор («катализатор третьей зоны»), такой как DOC или DEC. Каталитическое изделие включает в себя PNA. Первая зона расположена по потоку перед второй зоной, и вторая зона расположена по потоку перед третьей зоной.
В некоторых вариантах осуществления ASC включен в первый слой и катализатор третьей зоны включен во второй слой, который проходит от выходного конца на длине, которая меньше полной длины подложки, при этом второй слой расположен поверх первого слоя и имеет меньшую длину, чем первый слой. Катализатор SCR первой зоны может быть включен в слой, который проходит от входного конца на длине, которая меньше полной длины подложки, и который по меньшей мере частично перекрывает первый слой. В различных конфигурациях первый слой может проходить от выходного конца на длине, которая меньше полной длины подложки, первый слой может проходить от входного конца на длине, которая меньше полной длины подложки, первый слой может проходить на длине подложки и/или первый слой может охватывать длину первой зоны, второй зоны и/или третьей зоны.
В некоторых вариантах осуществления PNA включен в первую зону. В некоторых вариантах осуществления PNA включен во вторую зону. PNA может быть включен в каталитическое изделие по настоящему изделию в различных конфигурациях. Например, в некоторых вариантах осуществления PNA включен в первый слой. В некоторых вариантах осуществления PNA включен в смесь металла платиновой группы на носителе и первого катализатора SCR. В некоторых вариантах осуществления первый слой включает в себя участок, содержащий PNA («участок с PNA»), и участок с PNA расположен по потоку перед смесью. В некоторых вариантах осуществления первый слой содержит участок, содержащий PNA и третий катализатор SCR («участок с PNA/SCR»). Первый слой может включать в себя участок с PNA/SCR и смесь, при этом участок с PNA/SCR расположен по потоку перед смесью, смесь расположена поверх участка с PNA/SCR или участок с PNA/SCR расположен поверх смеси.
В некоторых вариантах осуществления первая зона расположена на первой подложке, вторая зона расположена на второй подложке и третья зона расположена на третьей подложке, при этом первая подложка расположена по потоку перед второй подложкой, и вторая подложка расположена по потоку перед третьей подложкой. Первая, вторая и/или третья подложки могут быть соединены вплотную. Когда первая, вторая и/или третья подложки соединены вплотную, вторая подложка может быть расположена рядом с первой подложкой и/или непосредственно за первой подложкой по ходу потока, и третья подложка может быть расположена рядом со второй подложкой и/или непосредственно за второй подложкой по ходу потока.
Способ снижения выбросов вредных веществ из потока выхлопных газов может включать контактирование потока выхлопных газов с каталитическим изделием, описанным в данном документе.
Как показано на фиг.1а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR, PNA и металла платиновой группы. Слой DOC проходит от выходного конца по направлению к входному концу, частично покрывая комбинацию катализатора SCR, PNA и металла платиновой группы на носителе.
Как показано на фиг.1b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR и металла платиновой группы на носителе. Слой DOC проходит от выходного конца по направлению к входному концу, частично покрывая комбинацию катализатора SCR и металла платиновой группы на носителе.
Как показано на фиг.1с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая PNA и частично покрывая металл платиновой группы на носителе. Слой DOC проходит от выходного конца по направлению к входному концу, частично покрывая металл платиновой группы на носителе.
Как показано на фиг.2а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR, PNA и металла платиновой группы на носителе. Металл платиновой группы нанесен путем пропитки на комбинацию катализатора SCR, PNA и металла платиновой группы на носителе, не покрытую катализатором SCR верхнего слоя.
Как показано на фиг.2b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR и металла платиновой группы на носителе. Металл платиновой группы нанесен путем пропитки на комбинацию катализатора SCR и металла платиновой группы на носителе, не покрытую катализатором SCR верхнего слоя.
Как показано на фиг.2с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая PNA и частично покрывая металл платиновой группы на носителе. Металл платиновой группы нанесен путем пропитки на металл платиновой группы на носителе, не покрытый катализатором SCR верхнего слоя.
Как показано на фиг.3а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR, PNA и металла платиновой группы на носителе и частично покрывая PNA. Металл платиновой группы нанесен путем пропитки на выходной конец подложки.
Как показано на фиг.3b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая PNA. Металл платиновой группы нанесен путем пропитки на выходной конец подложки.
Как показано на фиг.3с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая PNA. Металл платиновой группы нанесен путем пропитки на выходной конец подложки.
Как показано на фиг.4а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит на длине подложки, покрывая PNA и комбинацию катализатора SCR, PNA и металла платиновой группы.
Как показано на фиг.4b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит на длине подложки, покрывая PNA и комбинацию катализатора SCR и металла платиновой группы на носителе.
Как показано на фиг.4с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит на длине подложки, покрывая PNA и металл платиновой группы на носителе.
Как показано на фиг.5а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR, PNA и металла платиновой группы на носителе.
Как показано на фиг.5b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая PNA и частично покрывая комбинацию катализатора SCR и металла платиновой группы на носителе.
Как показано на фиг.5с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая PNA и частично покрывая металл платиновой группы на носителе.
Как показано на фиг.6а, каталитическое изделие может включать в себя PNA, проходящий от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR, PNA и металла платиновой группы на носителе и частично покрывая PNA.
Как показано на фиг.6b, каталитическое изделие может включать в себя PNA, проходящий от входного конца по направлению к выходному концу, и комбинацию катализатора SCR и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая PNA.
Как показано на фиг.6с, каталитическое изделие может включать в себя PNA, проходящий от входного конца по направлению к выходному концу, и металл платиновой группы на носителе, проходящий от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая PNA.
Как показано на фиг.7а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR, PNA и металла платиновой группы. Слой DOC проходит от выходного конца по направлению к входному концу, частично покрывая комбинацию катализатора SCR, PNA и металла платиновой группы на носителе.
Как показано на фиг.7b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR и металла платиновой группы на носителе. Слой DOC проходит от выходного конца по направлению к входному концу, частично покрывая комбинацию катализатора SCR и металла платиновой группы на носителе.
Как показано на фиг.7с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая комбинацию PNA и катализатора SCR и частично покрывая металл платиновой группы на носителе. Слой DOC проходит от выходного конца по направлению к входному концу, частично покрывая металл платиновой группы на носителе.
Как показано на фиг.8а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR, PNA и металла платиновой группы на носителе. Металл платиновой группы нанесен путем пропитки на комбинацию катализатора SCR, PNA и металла платиновой группы на носителе, не покрытую катализатором SCR верхнего слоя.
Как показано на фиг.8b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR и металла платиновой группы на носителе. Металл платиновой группы нанесен путем пропитки на комбинацию катализатора SCR и металла платиновой группы на носителе, не покрытую катализатором SCR верхнего слоя.
Как показано на фиг.8с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая комбинацию PNA и катализатора SCR и частично покрывая металл платиновой группы на носителе. Металл платиновой группы нанесен путем пропитки на металл платиновой группы на носителе, не покрытый катализатором SCR верхнего слоя.
Как показано на фиг.9а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR, PNA и металла платиновой группы на носителе и частично покрывая комбинацию PNA и катализатора SCR. Металл платиновой группы нанесен путем пропитки на выходной конец подложки.
Как показано на фиг.9b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая комбинацию PNA и катализатора SCR. Металл платиновой группы нанесен путем пропитки на выходной конец подложки.
Как показано на фиг.9с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая комбинацию PNA и катализатора SCR. Металл платиновой группы нанесен путем пропитки на выходной конец подложки.
Как показано на фиг.10а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит на длине подложки, покрывая комбинацию PNA и катализатора SCR и комбинацию катализатора SCR, PNA и металла платиновой группы.
Как показано на фиг.10b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит на длине подложки, покрывая комбинацию PNA и катализатора SCR и комбинацию катализатора SCR и металла платиновой группы на носителе.
Как показано на фиг.10с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит на длине подложки, покрывая комбинацию PNA и катализатора SCR и металл платиновой группы на носителе.
Как показано на фиг.11а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR, PNA и металла платиновой группы на носителе.
Как показано на фиг.11b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит от входного конца по направлению к выходному концу, покрывая комбинацию PNA и катализатора SCR и частично покрывая комбинацию катализатора SCR и металла платиновой группы на носителе.
Как показано на фиг.11с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит от входного конца по направлению к выходному концу, покрывая комбинацию PNA и катализатора SCR и частично покрывая металл платиновой группы на носителе.
Как показано на фиг.12а, каталитическое изделие может включать в себя комбинацию PNA и катализатора SCR, проходящую от входного конца по направлению к выходному концу, и комбинацию катализатора SCR, PNA и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR, PNA и металла платиновой группы на носителе и частично покрывая комбинацию PNA и катализатора SCR.
Как показано на фиг.12b, каталитическое изделие может включать в себя комбинацию PNA и катализатора SCR, проходящую от входного конца по направлению к выходному концу, и комбинацию катализатора SCR и металла платиновой группы на носителе, проходящую от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая комбинацию PNA и катализатора SCR.
Как показано на фиг.12с, каталитическое изделие может включать в себя комбинацию PNA и катализатора SCR, проходящую от входного конца по направлению к выходному концу, и металл платиновой группы на носителе, проходящий от выходного конца по направлению к входному концу. Верхний слой, включающий в себя катализатор SCR, проходит от выходного конца по направлению к входному концу, при этом он проходит на длине, которая меньше длины подложки, покрывая комбинацию катализатора SCR и металла платиновой группы на носителе и частично покрывая комбинацию PNA и катализатора SCR.
Как показано на фиг.13а, каталитическое изделие может включать в себя комбинацию PNA и катализатора SCR, проходящую от выходного конца по направлению к входному концу, при этом она проходит на длине, которая меньше полной длины подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Слой, образованный комбинацией катализатора SCR, PNA и металла платиновой группы (МПГ) на носителе, может иметь меньшую длину, чем комбинация PNA/SCR. Слой DOC проходит от выходного конца по направлению к входному концу, частично покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе.
Как показано на фиг.13b, каталитическое изделие может включать в себя комбинацию PNA и катализатора SCR, проходящую от выходного конца по направлению к входному концу, при этом она проходит на длине, которая меньше полной длины подложки. Комбинация катализатора SCR и металла платиновой группы на носителе проходит от выходного конца по направлению к входному концу поверх комбинации PNA и катализатора SCR, проходя на длине, которая меньше полной длины подложки. Слой, образованный комбинацией катализатора SCR и МПГ на носителе, может иметь меньшую длину, чем комбинация PNA/SCR. Слой DOC проходит от выходного конца по направлению к входному концу, частично покрывая комбинацию катализатора SCR и металла платиновой группы на носителе. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе.
Как показано на фиг.13с, каталитическое изделие может включать в себя комбинацию PNA и катализатора SCR, проходящую от выходного конца по направлению к входному концу, при этом она проходит на длине, которая меньше полной длины подложки. Металл платиновой группы на носителе проходит от выходного конца по направлению к входному концу поверх комбинации PNA и катализатора SCR, проходя на длине, которая меньше полной длины подложки. Слой МПГ на носителе может иметь меньшую длину, чем комбинация PNA/SCR. Слой DOC проходит от выходного конца по направлению к входному концу, частично покрывая металл платиновой группы на носителе. Катализатор SCR проходит от входного конца по направлению к выходному концу, при этом он проходит на длине, которая меньше полной длины подложки, частично покрывая комбинацию PNA и катализатора SCR и металл платиновой группы на носителе.
Как показано на фиг.14а, каталитическое изделие может включать в себя PNA, проходящий от выходного конца по направлению к входному концу, при этом он проходит на длине, которая меньше полной длины подложки. Комбинация катализатора SCR, PNA и металла платиновой группы на носителе проходит от выходного конца по направлению к входному концу поверх PNA, проходя на длине, которая меньше полной длины подложки. Слой, образованный комбинацией катализатора SCR, PNA и МПГ на носителе, может иметь меньшую длину, чем PNA. Слой DOC проходит от выходного конца по направлению к входному концу, частично покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе.
Как показано на фиг.14b, каталитическое изделие может включать в себя PNA, проходящий от выходного конца по направлению к входному концу, при этом он проходит на длине, которая меньше полной длины подложки. Комбинация катализатора SCR и металла платиновой группы на носителе проходит от выходного конца по направлению к входному концу поверх PNA, проходя на длине, которая меньше полной длины подложки. Слой, образованный комбинацией катализатора SCR и МПГ на носителе, может иметь меньшую длину, чем PNA. Слой DOC проходит от выходного конца по направлению к входному концу, частично покрывая комбинацию катализатора SCR и металла платиновой группы на носителе. Катализатор SCR проходит от входного конца по направлению к выходному концу, при этом он проходит на длине, которая меньше полной длины подложки, частично покрывая PNA и комбинацию катализатора SCR и металла платиновой группы на носителе.
Как показано на фиг.14с, каталитическое изделие может включать в себя PNA, проходящий от выходного конца по направлению к входному концу, при этом он проходит на длине, которая меньше полной длины подложки. Металл платиновой группы на носителе проходит от выходного конца по направлению к входному концу поверх PNA, проходя на длине, которая меньше полной длины подложки. Слой МПГ на носителе может иметь меньшую длину, чем PNA. Слой DOC проходит от выходного конца по направлению к входному концу, частично покрывая металл платиновой группы на носителе. Катализатор SCR проходит от входного конца по направлению к выходному концу, при этом он проходит на длине, которая меньше полной длины подложки, частично покрывая PNA и металл платиновой группы на носителе.
Как показано на фиг.15а, каталитическое изделие может включать в себя комбинацию PNA и катализатора SCR, проходящую от выходного конца по направлению к входному концу, при этом она проходит на длине, которая меньше полной длины подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Слой, образованный комбинацией катализатора SCR, PNA и МПГ на носителе, может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе. Металл платиновой группы нанесен путем пропитки на комбинацию PNA и катализатора SCR и комбинацию катализатора SCR, PNA и металла платиновой группы на носителе на выходном конце подложки.
Как показано на фиг.15b, каталитическое изделие может включать в себя комбинацию PNA и катализатора SCR, проходящую от выходного конца по направлению к входному концу, при этом она проходит на длине, которая меньше полной длины подложки. Комбинация катализатора SCR и металла платиновой группы на носителе проходит от выходного конца по направлению к входному концу поверх комбинации PNA и катализатора SCR, проходя на длине, которая меньше полной длины подложки. Слой, образованный комбинацией катализатора SCR и МПГ на носителе, может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе. Металл платиновой группы нанесен путем пропитки на комбинацию PNA и катализатора SCR и комбинацию катализатора SCR и металла платиновой группы на носителе на выходном конце подложки.
Как показано на фиг.15с, каталитическое изделие может включать в себя комбинацию PNA и катализатора SCR, проходящую от выходного конца по направлению к входному концу, при этом она проходит на длине, которая меньше полной длины подложки. Металл платиновой группы на носителе проходит от выходного конца по направлению к входному концу поверх комбинации PNA и катализатора SCR, проходя на длине, которая меньше полной длины подложки. Слой МПГ на носителе может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и металл платиновой группы на носителе. Металл платиновой группы нанесен путем пропитки на комбинацию PNA и катализатора SCR и металл платиновой группы на носителе на выходном конце подложки.
Как показано на фиг.16а, каталитическое изделие может включать в себя PNA, проходящий от выходного конца по направлению к входному концу, при этом он проходит на длине, которая меньше полной длины подложки. Комбинация катализатора SCR, PNA и металла платиновой группы на носителе проходит от выходного конца по направлению к входному концу поверх PNA, проходя на длине, которая меньше полной длины подложки. Слой, образованный комбинацией катализатора SCR, PNA и МПГ на носителе, может иметь меньшую длину, чем PNA. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе. Металл платиновой группы нанесен путем пропитки на PNA и комбинацию катализатора SCR, PNA и металла платиновой группы на носителе на выходном конце подложки.
Как показано на фиг.16b, каталитическое изделие может включать в себя PNA, проходящий от выходного конца по направлению к входному концу, при этом он проходит на длине, которая меньше полной длины подложки. Комбинация катализатора SCR и металла платиновой группы на носителе проходит от выходного конца по направлению к входному концу поверх PNA, проходя на длине, которая меньше полной длины подложки. Слой, образованный комбинацией катализатора SCR и МПГ на носителе, может иметь меньшую длину, чем PNA. Катализатор SCR проходит от входного конца по направлению к выходному концу, при этом он проходит на длине, которая меньше полной длины подложки, частично покрывая PNA и комбинацию катализатора SCR и металла платиновой группы на носителе. Металл платиновой группы нанесен путем пропитки на PNA и комбинацию катализатора SCR и металла платиновой группы на носителе на выходном конце подложки.
Как показано на фиг.16с, каталитическое изделие может включать в себя PNA, проходящий от выходного конца по направлению к входному концу, при этом он проходит на длине, которая меньше полной длины подложки. Металл платиновой группы на носителе проходит от выходного конца по направлению к входному концу поверх PNA, проходя на длине, которая меньше полной длины подложки. Слой МПГ на носителе может иметь меньшую длину, чем PNA. Катализатор SCR проходит от входного конца по направлению к выходному концу, при этом он проходит на длине, которая меньше полной длины подложки, частично покрывая PNA и металл платиновой группы на носителе. Металл платиновой группы нанесен путем пропитки на PNA и металл платиновой группы на носителе на выходном конце подложки.
Как показано на фиг.17а, каталитическое изделие может включать в себя комбинацию PNA и катализатора SCR, проходящую на полной длине подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Слой DOC проходит от выходного конца по направлению к входному концу, частично покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе.
Как показано на фиг.17b, каталитическое изделие может включать в себя комбинацию PNA и катализатора SCR, проходящую на полной длине подложки. Комбинация катализатора SCR и металла платиновой группы на носителе проходит от выходного конца по направлению к входному концу поверх комбинации PNA и катализатора SCR, проходя на длине, которая меньше полной длины подложки. Слой DOC проходит от выходного конца по направлению к входному концу, частично покрывая комбинацию катализатора SCR и металла платиновой группы на носителе. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе.
Как показано на фиг.17с, каталитическое изделие может включать в себя комбинацию PNA и катализатора SCR, проходящую на полной длине подложки. Металл платиновой группы на носителе проходит от выходного конца по направлению к входному концу поверх комбинации PNA и катализатора SCR, проходя на длине, которая меньше полной длины подложки. Слой DOC проходит от выходного конца по направлению к входному концу, частично покрывая металл платиновой группы на носителе. Катализатор SCR проходит от входного конца по направлению к выходному концу, при этом он проходит на длине, которая меньше полной длины подложки, частично покрывая комбинацию PNA и катализатора SCR и металл платиновой группы на носителе.
Как показано на фиг.18а, каталитическое изделие может включать в себя PNA, проходящий на полной длине подложки. Комбинация катализатора SCR, PNA и металла платиновой группы на носителе проходит от выходного конца по направлению к входному концу поверх PNA, проходя на длине, которая меньше полной длины подложки. Слой DOC проходит от выходного конца по направлению к входному концу, частично покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе.
Как показано на фиг.18b, каталитическое изделие может включать в себя PNA, проходящий на полной длине подложки. Комбинация катализатора SCR и металла платиновой группы на носителе проходит от выходного конца по направлению к входному концу поверх PNA, проходя на длине, которая меньше полной длины подложки. Слой DOC проходит от выходного конца по направлению к входному концу, частично покрывая комбинацию катализатора SCR и металла платиновой группы на носителе. Катализатор SCR проходит от входного конца по направлению к выходному концу, при этом он проходит на длине, которая меньше полной длины подложки, частично покрывая PNA и комбинацию катализатора SCR и металла платиновой группы на носителе.
Как показано на фиг.18с, каталитическое изделие может включать в себя PNA, проходящий на полной длине подложки. Металл платиновой группы на носителе проходит от выходного конца по направлению к входному концу поверх PNA, проходя на длине, которая меньше полной длины подложки. Слой DOC проходит от выходного конца по направлению к входному концу, частично покрывая металл платиновой группы на носителе. Катализатор SCR проходит от входного конца по направлению к выходному концу, при этом он проходит на длине, которая меньше полной длины подложки, частично покрывая PNA и металл платиновой группы на носителе.
Как показано на фиг.19а, каталитическое изделие может включать в себя комбинацию PNA и катализатора SCR, проходящую на полной длине подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе. Металл платиновой группы нанесен путем пропитки на комбинацию PNA и катализатора SCR и комбинацию катализатора SCR, PNA и металла платиновой группы на носителе на выходном конце подложки.
Как показано на фиг.19b, каталитическое изделие может включать в себя комбинацию PNA и катализатора SCR, проходящую на полной длине подложки. Комбинация катализатора SCR и металла платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе. Металл платиновой группы нанесен путем пропитки на комбинацию PNA и катализатора SCR и комбинацию катализатора SCR и металла платиновой группы на носителе на выходном конце подложки.
Как показано на фиг.19с, каталитическое изделие может включать в себя комбинацию PNA и катализатора SCR, проходящую на полной длине подложки. Металл платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и металл платиновой группы на носителе. Металл платиновой группы нанесен путем пропитки на комбинацию PNA и катализатора SCR и металл платиновой группы на носителе на выходном конце подложки.
Как показано на фиг.20а, каталитическое изделие может включать в себя PNA, проходящий на полной длине подложки. Комбинация катализатора SCR, PNA и металла платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе. Металл платиновой группы нанесен путем пропитки на комбинацию PNA и комбинацию катализатора SCR, PNA и металла платиновой группы на носителе на выходном конце подложки.
Как показано на фиг.20b, каталитическое изделие может включать в себя PNA, проходящий на полной длине подложки. Комбинация катализатора SCR и металла платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и комбинацию катализатора SCR и металла платиновой группы на носителе. Металл платиновой группы нанесен путем пропитки на комбинацию PNA и комбинацию катализатора SCR и металла платиновой группы на носителе на выходном конце подложки.
Как показано на фиг.20с, каталитическое изделие может включать в себя PNA, проходящий на полной длине подложки. Металл платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и металл платиновой группы на носителе. Металл платиновой группы нанесен путем пропитки на комбинацию PNA и металл платиновой группы на носителе на выходном конце подложки.
Как показано на фиг.21а, каталитическое изделие может включать в себя комбинацию PNA и катализатора SCR, проходящую от выходного конца по направлению к входному концу, при этом она проходит на длине, которая меньше полной длины подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Слой, образованный комбинацией катализатора SCR, PNA и МПГ на носителе, может иметь меньшую длину, чем комбинация PNA/SCR. Катализатор SCR проходит на полной длине подложки, покрывая комбинацию PNA и катализатора SCR и комбинацию катализатора SCR, PNA и металла платиновой группы на носителе.
Как показано на фиг.21b, каталитическое изделие может включать в себя комбинацию PNA и катализатора SCR, проходящую от выходного конца по направлению к входному концу, при этом она проходит на длине, которая меньше полной длины подложки. Комбинация катализатора SCR и металла платиновой группы на носителе проходит от выходного конца по направлению к входному концу поверх комбинации PNA и катализатора SCR, проходя на длине, которая меньше полной длины подложки. Слой, образованный комбинацией катализатора SCR и МПГ на носителе, может иметь меньшую длину, чем комбинация PNA/SCR. Катализатор SCR проходит на полной длине подложки, покрывая комбинацию PNA и катализатора SCR и комбинацию катализатора SCR и металла платиновой группы на носителе.
Как показано на фиг.21с, каталитическое изделие может включать в себя комбинацию PNA и катализатора SCR, проходящую от выходного конца по направлению к входному концу, при этом она проходит на длине, которая меньше полной длины подложки. Металл платиновой группы на носителе проходит от выходного конца по направлению к входному концу поверх комбинации PNA и катализатора SCR, проходя на длине, которая меньше полной длины подложки. Слой МПГ на носителе может иметь меньшую длину, чем комбинация PNA/SCR. Катализатор SCR проходит на полной длине подложки, покрывая комбинацию PNA и катализатора SCR и металл платиновой группы на носителе.
Как показано на фиг.22а, каталитическое изделие может включать в себя PNA, проходящий от выходного конца по направлению к входному концу, при этом он проходит на длине, которая меньше полной длины подложки. Комбинация катализатора SCR, PNA и металла платиновой группы на носителе проходит от выходного конца по направлению к входному концу поверх PNA, проходя на длине, которая меньше полной длины подложки. Слой, образованный комбинацией катализатора SCR, PNA и МПГ на носителе, может иметь меньшую длину, чем PNA. Катализатор SCR проходит на полной длине подложки, покрывая PNA и комбинацию катализатора SCR, PNA и металла платиновой группы на носителе.
Как показано на фиг.22b, каталитическое изделие может включать в себя PNA, проходящий от выходного конца по направлению к входному концу, при этом он проходит на длине, которая меньше полной длины подложки. Комбинация катализатора SCR и металла платиновой группы на носителе проходит от выходного конца по направлению к входному концу поверх PNA, проходя на длине, которая меньше полной длины подложки. Слой, образованный комбинацией катализатора SCR и МПГ на носителе, может иметь меньшую длину, чем PNA. Катализатор SCR проходит на полной длине подложки, покрывая PNA и комбинацию катализатора SCR и металла платиновой группы на носителе.
Как показано на фиг.22с, каталитическое изделие может включать в себя PNA, проходящий от выходного конца по направлению к входному концу, при этом он проходит на длине, которая меньше полной длины подложки. Металл платиновой группы на носителе проходит от выходного конца по направлению к входному концу поверх PNA, проходя на длине, которая меньше полной длины подложки. Слой МПГ на носителе может иметь меньшую длину, чем PNA. Катализатор SCR проходит на полной длине подложки, покрывая PNA и металл платиновой группы на носителе.
Как показано на фиг.23а, каталитическое изделие может включать в себя комбинацию PNA и катализатора SCR, проходящую от выходного конца по направлению к входному концу, при этом она проходит на длине, которая меньше полной длины подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Слой, образованный комбинацией катализатора SCR, PNA и МПГ на носителе, может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе.
Как показано на фиг.23b, каталитическое изделие может включать в себя комбинацию PNA и катализатора SCR, проходящую от выходного конца по направлению к входному концу, при этом она проходит на длине, которая меньше полной длины подложки. Комбинация катализатора SCR и металла платиновой группы на носителе проходит от выходного конца по направлению к входному концу поверх комбинации PNA и катализатора SCR, проходя на длине, которая меньше полной длины подложки. Слой, образованный комбинацией катализатора SCR и МПГ на носителе, может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе.
Как показано на фиг.23с, каталитическое изделие может включать в себя комбинацию PNA и катализатора SCR, проходящую от выходного конца по направлению к входному концу, при этом она проходит на длине, которая меньше полной длины подложки. Металл платиновой группы на носителе проходит от выходного конца по направлению к входному концу поверх комбинации PNA и катализатора SCR, проходя на длине, которая меньше полной длины подложки. Слой МПГ на носителе может иметь меньшую длину, чем комбинация PNA/SCR. Катализатор SCR проходит от входного конца по направлению к выходному концу, при этом он проходит на длине, которая меньше полной длины подложки, частично покрывая комбинацию PNA и катализатора SCR и металл платиновой группы на носителе.
Как показано на фиг.24а, каталитическое изделие может включать в себя PNA, проходящий от выходного конца по направлению к входному концу, при этом он проходит на длине, которая меньше полной длины подложки. Комбинация катализатора SCR, PNA и металла платиновой группы на носителе проходит от выходного конца по направлению к входному концу поверх PNA, проходя на длине, которая меньше полной длины подложки. Слой, образованный комбинацией катализатора SCR, PNA и МПГ на носителе, может иметь меньшую длину, чем PNA. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе.
Как показано на фиг.24b, каталитическое изделие может включать в себя PNA, проходящий от выходного конца по направлению к входному концу, при этом он проходит на длине, которая меньше полной длины подложки. Комбинация катализатора SCR и металла платиновой группы на носителе проходит от выходного конца по направлению к входному концу поверх PNA, проходя на длине, которая меньше полной длины подложки. Слой, образованный комбинацией катализатора SCR и МПГ на носителе, может иметь меньшую длину, чем PNA. Катализатор SCR проходит от входного конца по направлению к выходному концу, при этом он проходит на длине, которая меньше полной длины подложки, частично покрывая PNA и комбинацию катализатора SCR и металла платиновой группы на носителе.
Как показано на фиг.24с, каталитическое изделие может включать в себя PNA, проходящий от выходного конца по направлению к входному концу, при этом он проходит на длине, которая меньше полной длины подложки. Металл платиновой группы на носителе проходит от выходного конца по направлению к входному концу поверх PNA, проходя на длине, которая меньше полной длины подложки. Слой МПГ на носителе может иметь меньшую длину, чем PNA. Катализатор SCR проходит от входного конца по направлению к выходному концу, при этом он проходит на длине, которая меньше полной длины подложки, частично покрывая PNA и металл платиновой группы на носителе.
Как показано на фиг.25а, каталитическое изделие может включать в себя комбинацию PNA и катализатора SCR, проходящую на полной длине подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Катализатор SCR проходит на полной длине подложки, покрывая комбинацию PNA и катализатора SCR и комбинацию катализатора SCR, PNA и металла платиновой группы на носителе.
Как показано на фиг.25b, каталитическое изделие может включать в себя комбинацию PNA и катализатора SCR, проходящую на полной длине подложки. Комбинация катализатора SCR и металла платиновой группы на носителе проходит от выходного конца по направлению к входному концу поверх комбинации PNA и катализатора SCR, проходя на длине, которая меньше полной длины подложки. Катализатор SCR проходит на полной длине подложки, покрывая комбинацию PNA и катализатора SCR и комбинацию катализатора SCR и металла платиновой группы на носителе.
Как показано на фиг.25с, каталитическое изделие может включать в себя комбинацию PNA и катализатора SCR, проходящую на полной длине подложки. Металл платиновой группы на носителе проходит от выходного конца по направлению к входному концу поверх комбинации PNA и катализатора SCR, проходя на длине, которая меньше полной длины подложки. Катализатор SCR проходит на полной длине подложки, покрывая комбинацию PNA и катализатора SCR и металл платиновой группы на носителе.
Как показано на фиг.26а, каталитическое изделие может включать в себя PNA, проходящий на полной длине подложки. Комбинация катализатора SCR, PNA и металла платиновой группы на носителе проходит от выходного конца по направлению к входному концу поверх PNA, проходя на длине, которая меньше полной длины подложки. Катализатор SCR проходит на полной длине подложки, покрывая PNA и комбинацию катализатора SCR, PNA и металла платиновой группы на носителе.
Как показано на фиг.26b, каталитическое изделие может включать в себя PNA, проходящий на полной длине подложки. Комбинация катализатора SCR и металла платиновой группы на носителе проходит от выходного конца по направлению к входному концу поверх PNA, проходя на длине, которая меньше полной длины подложки. Катализатор SCR проходит на полной длине подложки, покрывая PNA и комбинацию катализатора SCR и металла платиновой группы на носителе.
Как показано на фиг.26с, каталитическое изделие может включать в себя PNA, проходящий на полной длине подложки. Металл платиновой группы на носителе проходит от выходного конца по направлению к входному концу поверх PNA, проходя на длине, которая меньше полной длины подложки. Катализатор SCR проходит на полной длине подложки, покрывая PNA и металл платиновой группы на носителе.
Как показано на фиг.27а, каталитическое изделие может включать в себя комбинацию PNA и катализатора SCR, проходящую на полной длине подложки. Комбинация катализатора SCR, PNA и металла платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и комбинацию катализатора SCR, PNA и металла платиновой группы на носителе.
Как показано на фиг.27b, каталитическое изделие может включать в себя комбинацию PNA и катализатора SCR, проходящую на полной длине подложки. Комбинация катализатора SCR и металла платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и комбинацию катализатора SCR и металла платиновой группы на носителе.
Как показано на фиг.27с, каталитическое изделие может включать в себя комбинацию PNA и катализатора SCR, проходящую на полной длине подложки. Металл платиновой группы на носителе проходит от выходного конца по направлению к входному концу поверх комбинации PNA и катализатора SCR, проходя на длине, которая меньше полной длины подложки. Катализатор SCR проходит от входного конца по направлению к выходному концу, при этом он проходит на длине, которая меньше полной длины подложки, частично покрывая комбинацию PNA и катализатора SCR и металл платиновой группы на носителе.
Как показано на фиг.28а, каталитическое изделие может включать в себя PNA, проходящий на полной длине подложки. Комбинация катализатора SCR, PNA и металла платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и комбинацию катализатора SCR, PNA и металла платиновой группы на носителе.
Как показано на фиг.28b, каталитическое изделие может включать в себя PNA, проходящий на полной длине подложки. Комбинация катализатора SCR и металла платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и комбинацию катализатора SCR и металла платиновой группы на носителе.
Как показано на фиг.28с, каталитическое изделие может включать в себя PNA, проходящий на полной длине подложки. Металл платиновой группы на носителе проходит от выходного конца по направлению к входному концу поверх PNA, проходя на длине, которая меньше полной длины подложки. Катализатор SCR проходит от входного конца по направлению к выходному концу, при этом он проходит на длине, которая меньше полной длины подложки, частично покрывая PNA и металл платиновой группы на носителе.
Как показано на фиг.29а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR, PNA и металла платиновой группы на носителе. Комбинация PNA/SCR может иметь бóльшую длину, чем слой, образованный комбинацией катализатора SCR, PNA и МПГ на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.29b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR и металла платиновой группы на носителе. Комбинация PNA/SCR может иметь бóльшую длину, чем слой, образованный комбинацией катализатора SCR и МПГ на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.29с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит от выходного конца по направлению к входному концу, при этом она проходит на длине, которая меньше полной длины подложки, и покрывает металл платиновой группы на носителе. Комбинация PNA/SCR может иметь бóльшую длину, чем металл платиновой группы на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.30а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR, PNA и металла платиновой группы на носителе. PNA может иметь бóльшую длину, чем слой, образованный комбинацией катализатора SCR, PNA и МПГ на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.30b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR и металла платиновой группы на носителе. PNA может иметь бóльшую длину, чем слой, образованный комбинацией катализатора SCR и МПГ на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.30с, каталитическое изделие может включать в себя металл платиновой группы на носителе, проходящий от выходного конца по направлению к входному концу, при этом он проходит на длине, которая меньше полной длины подложки. PNA проходит от выходного конца по направлению к входному концу, при этом он проходит на длине, которая меньше полной длины подложки, и покрывает металл платиновой группы на носителе. PNA может иметь бóльшую длину, чем металл платиновой группы на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.31а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR, PNA и металла платиновой группы на носителе. Комбинация PNA/SCR может иметь бóльшую длину, чем слой, образованный комбинацией катализатора SCR, PNA и МПГ на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и комбинацию катализатора SCR, PNA и металла платиновой группы на носителе на выходном конце подложки.
Как показано на фиг.31b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR и металла платиновой группы на носителе. Комбинация PNA/SCR может иметь бóльшую длину, чем слой, образованный комбинацией катализатора SCR и МПГ на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и комбинацию катализатора SCR и металла платиновой группы на носителе на выходном конце подложки.
Как показано на фиг.31с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит от выходного конца по направлению к входному концу, при этом она проходит на длине, которая меньше полной длины подложки, и покрывает металл платиновой группы на носителе. Комбинация PNA/SCR может иметь бóльшую длину, чем металл платиновой группы на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и металл платиновой группы на носителе на выходном конце подложки.
Как показано на фиг.32а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR, PNA и металла платиновой группы на носителе. PNA может иметь бóльшую длину, чем слой, образованный комбинацией катализатора SCR, PNA и МПГ на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и комбинацию катализатора SCR, PNA и металла платиновой группы на носителе на выходном конце подложки.
Как показано на фиг.32b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR и металла платиновой группы на носителе. PNA может иметь бóльшую длину, чем слой, образованный комбинацией катализатора SCR и МПГ на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и комбинацию катализатора SCR и металла платиновой группы на носителе на выходном конце подложки.
Как показано на фиг.32с, каталитическое изделие может включать в себя металл платиновой группы на носителе, проходящий от выходного конца по направлению к входному концу, при этом он проходит на длине, которая меньше полной длины подложки. PNA проходит от выходного конца по направлению к входному концу, при этом он проходит на длине, которая меньше полной длины подложки, и покрывает металл платиновой группы на носителе. PNA может иметь бóльшую длину, чем металл платиновой группы на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и металл платиновой группы на носителе на выходном конце подложки.
Как показано на фиг.33а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR, PNA и металла платиновой группы на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.33b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR и металла платиновой группы на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.33с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит на полной длине подложки, покрывая металл платиновой группы на носителе. Слой DOC проходит от выходного конца по направлению к входному концу, частично покрывая комбинацию PNA и катализатора SCR. Катализатор SCR проходит от входного конца по направлению к выходному концу, при этом он проходит на длине, которая меньше полной длины подложки, частично покрывая комбинацию PNA и катализатора SCR.
Как показано на фиг.34а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит на полной длине подложки, покрывая комбинацию катализатора SCR, PNA и металла платиновой группы на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.34b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит на полной длине подложки, покрывая комбинацию катализатора SCR и металла платиновой группы на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.34с, каталитическое изделие может включать в себя металл платиновой группы на носителе, проходящий от выходного конца по направлению к входному концу, при этом он проходит на длине, которая меньше полной длины подложки. PNA проходит на полной длине подложки, покрывая металл платиновой группы на носителе. Слой DOC проходит от выходного конца по направлению к входному концу, частично покрывая PNA. Катализатор SCR проходит от входного конца по направлению к выходному концу, при этом он проходит на длине, которая меньше полной длины подложки, частично покрывая PNA.
Как показано на фиг.35а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и комбинацию катализатора SCR, PNA и металла платиновой группы на носителе на выходном конце подложки.
Как показано на фиг.35b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR и металла платиновой группы на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и комбинацию катализатора SCR и металла платиновой группы на носителе на выходном конце подложки.
Как показано на фиг.35с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит на полной длине подложки, покрывая металл платиновой группы на носителе. Катализатор SCR проходит от входного конца по направлению к выходному концу, при этом он проходит на длине, которая меньше полной длины подложки, частично покрывая комбинацию PNA и катализатора SCR. Металл платиновой группы нанесен путем пропитки на комбинацию PNA и катализатора SCR и металл платиновой группы на носителе на выходном конце подложки.
Как показано на фиг.36а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит на полной длине подложки, покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и комбинацию катализатора SCR, PNA и металла платиновой группы на носителе на выходном конце подложки.
Как показано на фиг.36b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит на полной длине подложки, покрывая комбинацию катализатора SCR и металла платиновой группы на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и комбинацию катализатора SCR и металла платиновой группы на носителе на выходном конце подложки.
Как показано на фиг.36с, каталитическое изделие может включать в себя металл платиновой группы на носителе, проходящий от выходного конца по направлению к входному концу, при этом он проходит на длине, которая меньше полной длины подложки. PNA проходит на полной длине подложки, покрывая металл платиновой группы на носителе. Катализатор SCR проходит от входного конца по направлению к выходному концу, при этом он проходит на длине, которая меньше полной длины подложки, частично покрывая PNA. Металл платиновой группы нанесен путем пропитки на PNA и металл платиновой группы на носителе на выходном конце подложки.
Как показано на фиг.37а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR, PNA и металла платиновой группы на носителе. Комбинация PNA/SCR может иметь бóльшую длину, чем слой, образованный комбинацией катализатора SCR, PNA и МПГ на носителе. Катализатор SCR проходит на полной длине подложки, покрывая комбинацию PNA и катализатора SCR.
Как показано на фиг.37b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR и металла платиновой группы на носителе. Комбинация PNA/SCR может иметь бóльшую длину, чем слой, образованный комбинацией катализатора SCR и МПГ на носителе. Катализатор SCR проходит на полной длине подложки, покрывая комбинацию PNA и катализатора SCR.
Как показано на фиг.37с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит от выходного конца по направлению к входному концу, при этом она проходит на длине, которая меньше полной длины подложки, и покрывает металл платиновой группы на носителе. Комбинация PNA/SCR может иметь бóльшую длину, чем металл платиновой группы на носителе. Катализатор SCR проходит на полной длине подложки, покрывая комбинацию PNA и катализатора SCR.
Как показано на фиг.38а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR, PNA и металла платиновой группы на носителе. PNA может иметь бóльшую длину, чем слой, образованный комбинацией катализатора SCR, PNA и МПГ на носителе. Катализатор SCR проходит на полной длине подложки, покрывая PNA.
Как показано на фиг.38b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR и металла платиновой группы на носителе. PNA может иметь бóльшую длину, чем слой, образованный комбинацией катализатора SCR и МПГ на носителе. Катализатор SCR проходит на полной длине подложки, покрывая PNA.
Как показано на фиг.38с, каталитическое изделие может включать в себя металл платиновой группы на носителе, проходящий от выходного конца по направлению к входному концу, при этом он проходит на длине, которая меньше полной длины подложки. PNA проходит от выходного конца по направлению к входному концу, при этом он проходит на длине, которая меньше полной длины подложки, и покрывает металл платиновой группы на носителе. PNA может иметь бóльшую длину, чем металл платиновой группы на носителе. Катализатор SCR проходит на полной длине подложки, покрывая PNA.
Как показано на фиг.39а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR, PNA и металла платиновой группы на носителе. Комбинация PNA/SCR может иметь бóльшую длину, чем слой, образованный комбинацией катализатора SCR, PNA и МПГ на носителе. Катализатор SCR проходит от входного конца по направлению к выходному концу, при этом он проходит на длине, которая меньше полной длины подложки, частично покрывая комбинацию PNA и катализатора SCR.
Как показано на фиг.39b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит от выходного конца по направлению к входному концу, при этом она проходит на длине, которая меньше полной длины подложки, и покрывает комбинацию катализатора SCR и металла платиновой группы на носителе. Комбинация PNA/SCR может иметь бóльшую длину, чем слой, образованный комбинацией катализатора SCR и МПГ на носителе. Катализатор SCR проходит от входного конца по направлению к выходному концу, при этом он проходит на длине, которая меньше полной длины подложки, частично покрывая комбинацию PNA и катализатора SCR.
Как показано на фиг.39с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит от выходного конца по направлению к входному концу, при этом она проходит на длине, которая меньше полной длины подложки, и покрывает металл платиновой группы на носителе. Комбинация PNA/SCR может иметь бóльшую длину, чем металл платиновой группы на носителе. Катализатор SCR проходит от входного конца по направлению к выходному концу, при этом он проходит на длине, которая меньше полной длины подложки, частично покрывая комбинацию PNA и катализатора SCR.
Как показано на фиг.40а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR, PNA и металла платиновой группы на носителе. PNA может иметь бóльшую длину, чем слой, образованный комбинацией катализатора SCR, PNA и МПГ на носителе. Катализатор SCR проходит от входного конца по направлению к выходному концу, при этом он проходит на длине, которая меньше полной длины подложки, частично покрывая PNA.
Как показано на фиг.40b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит от выходного конца по направлению к входному концу, при этом он проходит на длине, которая меньше полной длины подложки, и покрывает комбинацию катализатора SCR и металла платиновой группы на носителе. PNA может иметь бóльшую длину, чем слой, образованный комбинацией катализатора SCR и МПГ на носителе. Катализатор SCR проходит от входного конца по направлению к выходному концу, при этом он проходит на длине, которая меньше полной длины подложки, частично покрывая PNA.
Как показано на фиг.40с, каталитическое изделие может включать в себя металл платиновой группы на носителе, проходящий от выходного конца по направлению к входному концу, при этом он проходит на длине, которая меньше полной длины подложки. PNA проходит от выходного конца по направлению к входному концу, при этом он проходит на длине, которая меньше полной длины подложки, и покрывает металл платиновой группы на носителе. PNA может иметь бóльшую длину, чем металл платиновой группы на носителе. Катализатор SCR проходит от входного конца по направлению к выходному концу, при этом он проходит на длине, которая меньше полной длины подложки, частично покрывая PNA.
Как показано на фиг.41а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR, PNA и металла платиновой группы на носителе. Катализатор SCR проходит на полной длине подложки, покрывая комбинацию PNA и катализатора SCR.
Как показано на фиг.41b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR и металла платиновой группы на носителе. Катализатор SCR проходит на полной длине подложки, покрывая комбинацию PNA и катализатора SCR.
Как показано на фиг.41с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит на полной длине подложки, покрывая металл платиновой группы на носителе. Катализатор SCR проходит на полной длине подложки, покрывая комбинацию PNA и катализатора SCR.
Как показано на фиг.42а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит на полной длине подложки, покрывая комбинацию катализатора SCR, PNA и металла платиновой группы на носителе. Катализатор SCR проходит на полной длине подложки, покрывая PNA.
Как показано на фиг.42b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит на полной длине подложки, покрывая комбинацию катализатора SCR и металла платиновой группы на носителе. Катализатор SCR проходит на полной длине подложки, покрывая PNA.
Как показано на фиг.42с, каталитическое изделие может включать в себя металл платиновой группы на носителе, проходящий от выходного конца по направлению к входному концу, при этом он проходит на длине, которая меньше полной длины подложки. PNA проходит на полной длине подложки, покрывая металл платиновой группы на носителе. Катализатор SCR проходит на полной длине подложки, покрывая PNA.
Как показано на фиг.43а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. Комбинация PNA и катализатора SCR проходит на полной длине подложки, покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая комбинацию PNA и катализатора SCR.
Как показано на фиг.43b, каталитическое изделие может включать в себя комбинацию катализатора SCR и металла платиновой группы на носителе, проходящую от выходного конца по направлению к входному концу, при этом она проходит на длине, которая меньше полной длины подложки. Комбинация PNA и катализатора SCR проходит на полной длине подложки и покрывает комбинацию катализатора SCR и металла платиновой группы на носителе. Катализатор SCR проходит от входного конца по направлению к выходному концу, при этом он проходит на длине, которая меньше полной длины подложки, частично покрывая комбинацию PNA и катализатора SCR.
Как показано на фиг.43с, каталитическое изделие может включать в себя металл платиновой группы на носителе, проходящий от выходного конца по направлению к входному концу, при этом он проходит на длине, которая меньше полной длины подложки. Комбинация PNA и катализатора SCR проходит на полной длине подложки и покрывает металл платиновой группы на носителе. Катализатор SCR проходит от входного конца по направлению к выходному концу, при этом он проходит на длине, которая меньше полной длины подложки, частично покрывая комбинацию PNA и катализатора SCR.
Как показано на фиг.44а, каталитическое изделие может включать в себя комбинацию катализатора SCR, PNA и металла платиновой группы на носителе, проходящую от выходного конца по направлению к входному концу, при этом она проходит на длине, которая меньше полной длины подложки. PNA проходит на полной длине подложки, покрывая комбинацию катализатора SCR, PNA и металла платиновой группы на носителе. Катализатор SCR проходит от входного конца по направлению к выходному концу, при этом он проходит на длине, которая меньше полной длины подложки, частично покрывая PNA.
Как показано на фиг.44b, каталитическое изделие может включать в себя комбинацию катализатора SCR и металла платиновой группы на носителе, проходящую от выходного конца по направлению к входному концу, при этом она проходит на длине, которая меньше полной длины подложки. PNA проходит на полной длине подложки, покрывая комбинацию катализатора SCR и металла платиновой группы на носителе. Катализатор SCR проходит от входного конца по направлению к выходному концу, при этом он проходит на длине, которая меньше полной длины подложки, частично покрывая PNA.
Как показано на фиг.44с, каталитическое изделие может включать в себя металл платиновой группы на носителе, проходящий от выходного конца по направлению к входному концу, при этом он проходит на длине, которая меньше полной длины подложки. PNA проходит на полной длине подложки, покрывая металл платиновой группы на носителе. Катализатор SCR проходит от входного конца по направлению к выходному концу, при этом он проходит на длине, которая меньше полной длины подложки, частично покрывая PNA.
Конфигурации системы
Конфигурации системы по настоящему изобретению могут включать в себя расположенный ближе по потоку катализатор SCR и каталитическое изделие, имеющее конфигурацию с двумя или тремя зонами, описанную в предыдущих разделах. Расположенный ближе по потоку катализатор SCR может быть расположен по потоку перед каталитическим изделием, имеющим конфигурацию с двумя или тремя зонами, описанную в предыдущих разделах; в некоторых вариантах осуществления расположенный ближе по потоку катализатор SCR и каталитическое изделие могут быть соединены вплотную. В некоторых вариантах осуществления расположенный ближе по потоку катализатор SCR и каталитическое изделие расположены на одной подложке, при этом расположенный ближе по потоку катализатор SCR расположен по потоку перед первой и второй (и третьей в случае ее наличия) зонами каталитического изделия.
В некоторых вариантах осуществления система включает в себя катализатор SCR, расположенный по потоку за каталитическим изделием, имеющим конфигурацию с двумя или тремя зонами, описанную выше. В некоторых вариантах осуществления система также может включать в себя фильтр.
Система может включать в себя один или более инжекторов для восстановителя, например, расположенных по потоку перед любым катализатором SCR в системе. В некоторых вариантах осуществления система включает в себя инжектор для восстановителя, расположенный по потоку перед катализатором SCR и/или каталитическим изделием, имеющим конфигурацию с двумя или тремя зонами, описанную выше. В системе, имеющей катализатор SCR, расположенный дальше по потоку, инжектор для восстановителя может быть предусмотрен перед катализатором SCR, расположенным дальше по потоку.
Катализатор окисления аммиака
x
2
Каталитические изделия по настоящему изобретению могут включать в себя один или более катализаторов окисления аммиака, также называемых катализатором предотвращения проскока аммиака (“ASC”). Один или более ASC могут быть предусмотрены вместе с катализатором SCR или за катализатором SCR по ходу потока для окисления избыточного аммиака и предотвращения его выпуска в атмосферу. В некоторых вариантах осуществления ASC может быть предусмотрен на той же подложке, что и катализатор SCR, или смешан с катализатором SCR. В определенных вариантах осуществления материал катализатора окисления аммиака может быть выбран для содействия окислению аммиака вместо образования NO или NO. Предпочтительные материалы катализатора включают платину, палладий или их комбинацию. Катализатор окисления аммиака может содержать платину и/или палладий на носителе из оксида металла. В некоторых вариантах осуществления катализатор размещен на носителе с большой площадью поверхности, включающем, среди прочего, оксид алюминия.
2
В некоторых вариантах осуществления катализатор окисления аммиака содержит металл платиновой группы на кремнийсодержащем носителе. Кремнийсодержащий материал может включать такой материал, как: (1) диоксид кремния; (2) цеолит с отношением диоксида кремния к оксиду алюминия, составляющим, по меньшей мере, 200, и (3) оксид алюминия, легированный аморфным диоксидом кремния, с содержанием SiO≥40%. В некоторых вариантах осуществления кремнийсодержащий материал может включать такой материал, как цеолит с отношением диоксида кремния к оксиду алюминия, составляющим, по меньшей мере, 200, по меньшей мере, 250, по меньшей мере, 300, по меньшей мере, 400, по меньшей мере, 500, по меньшей мере, 600, по меньшей мере, 750, по меньшей мере, 800 или, по меньшей мере, 1000. В некоторых вариантах осуществления металл платиновой группы имеется на носителе в количестве, составляющем от приблизительно 0,5% масс. до приблизительно 10% масс. от суммарной массы металла платиновой группы и носителя, от приблизительно 1% масс. до приблизительно 6% масс. от суммарной массы металла платиновой группы и носителя, от приблизительно 1,5% масс. до приблизительно 4% масс. от суммарной массы металла платиновой группы и носителя, приблизительно 10% масс. от суммарной массы металла платиновой группы и носителя, приблизительно 0,5% масс. от суммарной массы металла платиновой группы и носителя, приблизительно 1% масс. от суммарной массы металла платиновой группы и носителя, приблизительно 2% масс. от суммарной массы металла платиновой группы и носителя, приблизительно 3% масс. от суммарной массы металла платиновой группы и носителя, приблизительно 4% масс. от суммарной массы металла платиновой группы и носителя, приблизительно 5% масс. от суммарной массы металла платиновой группы и носителя, приблизительно 6% масс. от суммарной массы металла платиновой группы и носителя, приблизительно 7% масс. от суммарной массы металла платиновой группы и носителя, приблизительно 8% масс. от суммарной массы металла платиновой группы и носителя, приблизительно 9% масс. от суммарной массы металла платиновой группы и носителя или приблизительно 10% масс. от суммарной массы металла платиновой группы и носителя.
В некоторых вариантах осуществления кремнийсодержащий носитель может содержать молекулярное сито, имеющее тип каркаса BEA, CDO, CON, FAU, MEL, MFI или MWW.
Катализатор SCR
Системы по настоящему изобретению могут включать в себя один или более катализаторов SCR. В некоторых вариантах осуществления каталитическое изделие может включать в себя первый катализатор SCR, второй катализатор SCR и/или третий катализатор SCR. В некоторых вариантах осуществления катализаторы SCR могут иметь одинаковый состав. В некоторых вариантах осуществления катализаторы SCR могут иметь составы, отличающиеся друг от друга.
Система очистки выхлопных газов по изобретению может включать в себя катализатор SCR, который расположен по потоку за инжектором, предназначенным для ввода аммиака или соединения, разлагаемого до аммиака в выхлопном газе. Катализатор SCR может быть расположен непосредственно за инжектором, предназначенным для ввода аммиака или соединения, разлагаемого до аммиака, по ходу потока (например, отсутствует промежуточный катализатор между инжектором и катализатором SCR).
Катализатор SCR включает в себя подложку и каталитическую композицию. Подложка может представлять собой проточную подложку или фильтрующую подложку. Когда катализатор SCR имеет проточную подложку, подложка может содержать композицию катализатора SCR (то есть катализатор SCR получают экструзией), или композиция катализатора SCR может быть размещена на подложке или может опираться на подложку (то есть, композицию катализатора SCR наносят на подложку методом нанесения покрытия “washcoat”).
Когда катализатор SCR имеет фильтрующую подложку, он представляет собой катализатор селективного каталитического восстановления с фильтром, который упоминается в данном документе посредством аббревиатуры “SCRF”. SCRF содержит фильтрующую подложку и композицию для селективного каталитического восстановления (SCR). Ссылки на применение катализаторов SCR во всей данной заявке следует понимать как охватывающие также применение катализаторов SCRF там, где это уместно.
Композиция для селективного каталитического восстановления может содержать состав катализатора SCR или состоять по существу из состава катализатора SCR на основе оксида металла, на основе молекулярного сита или на основе их смеси. Такие составы катализаторов SCR известны в данной области техники.
Композиция для селективного каталитического восстановления может содержать состав катализатора SCR или состоять по существу из состава катализатора SCR на основе оксида металла. Состав катализатора SCR на основе оксида металла содержит ванадий или вольфрам или их смесь на носителе из тугоплавкого оксида. Тугоплавкий оксид может быть выбран из группы, состоящей из оксида алюминия, диоксида кремния, диоксида титана, диоксида циркония, диоксида церия и их комбинаций.
2
5
3
2
5
3
2
2
x
(1x)
2
Состав катализатора SCR на основе оксида металла может содержать оксид ванадия (например, VO) и/или оксид вольфрама (например, WO) или состоять по существу из оксида ванадия (например, VO) и/или оксида вольфрама (например, WO) на носителе из тугоплавкого оксида, выбранного из группы, состоящей из диоксида титана (например, TiO), диоксида церия (например, CeO) и смешанного или сложного оксида церия и циркония (например, CeZrO, где x=0,1–0,9, предпочтительно x=0,2–0,5).
2
3
2
5
3
2
Когда тугоплавкий оксид представляет собой диоксид титана (например, TiO), концентрация оксида ванадия предпочтительно составляет от 0,5 до 6% масс. (например, от состава катализатора SCR на основе оксида металла) и/или концентрация оксида вольфрама (например, WO) составляет от 5 до 20% масс. Более предпочтительно, если оксид ванадия (например, VO) и оксид вольфрама (например, WO) предусмотрены на носителе из диоксида титана (например, TiO).
2
3
Когда тугоплавкий оксид представляет собой диоксид церия (например, CeO), концентрация оксида ванадия предпочтительно составляет от 0,1 до 9% масс. (например, от состава катализатора SCR на основе оксида металла) и/или концентрация оксида вольфрама (например, WO) составляет от 0,1 до 9% масс.
2
5
3
2
5
3
2
Состав катализатора SCR на основе оксида металла может содержать оксид ванадия (например, VO) и при необходимости оксид вольфрама (например, WO) или состоять по существу из оксида ванадия (например, VO) и при необходимости оксида вольфрама (например, WO) на носителе из диоксида титана (например, TiO).
Композиция для селективного каталитического восстановления может содержать состав катализатора SCR или состоять по существу из состава катализатора SCR на основе молекулярного сита. Состав катализатора SCR на основе молекулярного сита содержит молекулярное сито, которое при необходимости представляет собой молекулярное сито с замещающим переходным металлом. Предпочтительно, чтобы состав катализатора SCR содержал молекулярное сито с замещающим переходным металлом.
В большинстве случаев состав катализатора SCR на основе молекулярного сита может содержать молекулярное сито, имеющее алюмосиликатный каркас (например, цеолит), алюмофосфатный каркас (например, AlPO), силикоалюмофосфатный каркас (например, SAPO), содержащий гетероатомы, алюмосиликатный каркас, содержащий гетероатомы, алюмофосфатный каркас (например, MeAlPO, где Me представляет собой металл) или содержащий гетероатомы, силикоалюмофосфатный каркас (например, MeAPSO, где Me представляет собой металл). Гетероатом (то есть, в каркасе, содержащем гетероатомы) может быть выбран из группы, состоящей из бора (B), галлия (Ga), титана (Ti), циркония (Zr), цинка (Zn), железа (Fe), ванадия (V) и комбинаций из любых двух или более из них. Предпочтительно, чтобы гетероатом представлял собой металл (например, каждый из вышеуказанных каркасов, содержащих гетероатомы, может представлять собой металлосодержащий каркас).
Предпочтительно, чтобы состав катализатора SCR на основе молекулярного сита содержал молекулярное сито, имеющее алюмосиликатный каркас (например, цеолит) или силикоалюмофосфатный каркас (например, SAPO), или состоял по существу из такого сита.
Когда молекулярное сито имеет алюмосиликатный каркас (например, молекулярное сито представляет собой цеолит), молекулярное сито, как правило, имеет молярное отношение диоксида кремния к оксиду алюминия (SAR), составляющее от 5 до 200 (например, от 10 до 200), от 10 до 100 (например, от 10 до 30 или от 20 до 80), например, от 12 до 40 или от 15 до 30. В некоторых вариантах осуществления подходящее молекулярное сито имеет SAR, составляющее > 200, > 600 или > 1200. В некоторых вариантах осуществления молекулярное сито имеет SAR от приблизительно 1500 до приблизительно 2100.
Международный союз теоретической и прикладной химии
Pure & Appl. Chem.
Молекулярное сито, как правило, является микропористым. Микропористое молекулярное сито имеет поры с диаметром, составляющим менее 2 нм (например, в соответствии с определением «микропористого» согласно IUPAC (IUPAC – ) [см. , 66(8), (1994), 1739–1758)]).
Состав катализатора SCR на основе молекулярного сита может содержать мелкопористое молекулярное сито (например, молекулярное сито, имеющее максимальный размер кольца из восьми тетраэдрических атомов), среднепористое молекулярное сито (например, молекулярное сито, имеющее максимальный размер кольца из десяти тетраэдрических атомов) или крупнопористое молекулярное сито (например, молекулярное сито, имеющее максимальный размер кольца из двенадцати тетраэдрических атомов) или комбинацию из двух или более из них.
Когда молекулярное сито представляет собой мелкопористое молекулярное сито, мелкопористое молекулярное сито может иметь структуру каркаса, представленную кодом типа каркаса (FTC), выбранным из группы, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, LTA, KFI, MER, MON, NSI, OWE, PAU, PHI, RHO, RTH, SAT, SAV, SFW, SIV, THO, TSC, UEI, UFI, VNI, YUG и ZON или смеси и/или структуры со срастанием двух или более из них. Мелкопористое молекулярное сито предпочтительно имеет структуру каркаса, представленную FTC, выбранным из группы, состоящей из CHA, LEV, AEI, AFX, ERI, LTA, SFW, KFI, DDR и ITE. Более предпочтительно, если мелкопористое молекулярное сито имеет структуру каркаса, представленную FTC, выбранным из группы, состоящей из CHA и AEI. Мелкопористое молекулярное сито может иметь структуру каркаса, представленную FTC CHA. Мелкопористое молекулярное сито может иметь структуру каркаса, представленную FTC AEI. Когда мелкопористое молекулярное сито представляет собой цеолит и имеет структуру каркаса, представленную FTC CHA, цеолит может представлять собой хабазит.
Когда молекулярное сито представляет собой среднепористое молекулярное сито, среднепористое молекулярное сито может иметь структуру каркаса, представленную кодом типа каркаса (FTC), выбранным из группы, состоящей из AEL, AFO, AHT, BOF, BOZ, CGF, CGS, CHI, DAC, EUO, FER, HEU, IMF, ITH, ITR, JRY, JSR, JST, LAU, LOV, MEL, MFI, MFS, MRE, MTT, MVY, MWW, NAB, NAT, NES, OBW, –PAR, PCR, PON, PUN, RRO, RSN, SFF, SFG, STF, STI, STT, STW, –SVR, SZR, TER, TON, TUN, UOS, VSV, WEI и WEN или смеси и/или структуры со срастанием двух или более из них. Среднепористое молекулярное сито предпочтительно имеет структуру каркаса, представленную FTC, выбранным из группы, состоящей из FER, MEL, MFI и STT. Более предпочтительно, если среднепористое молекулярное сито имеет структуру каркаса, представленную FTC, выбранным из группы, состоящей из FER и MFI, в частности, MFI. Когда среднепористое молекулярное сито представляет собой цеолит и имеет структуру каркаса, представленную FTC FER или MFI, цеолит может представлять собой феррьерит, силикалит или ZSM–5.
Когда молекулярное сито представляет собой крупнопористое молекулярное сито, крупнопористое молекулярное сито может иметь структуру каркаса, представленную кодом типа каркаса (FTC), выбранным из группы, состоящей из AFI, AFR, AFS, AFY, ASV, ATO, ATS, BEA, BEC, BOG, BPH, BSV, CAN, CON, CZP, DFO, EMT, EON, EZT, FAU, GME, GON, IFR, ISV, ITG, IWR, IWS, IWV, IWW, JSR, LTF, LTL, MAZ, MEI, MOR, MOZ, MSE, MTW, NPO, OFF, OKO, OSI, –RON, RWY, SAF, SAO, SBE, SBS, SBT, SEW, SFE, SFO, SFS, SFV, SOF, SOS, STO, SSF, SSY, USI, UWY и VET или смеси и/или структуры со срастанием двух или более из них. Крупнопористое молекулярное сито предпочтительно имеет структуру каркаса, представленную FTC, выбранным из группы, состоящей из AFI, BEA, MAZ, MOR и OFF. Более предпочтительно, если крупнопористое молекулярное сито имеет структуру каркаса, представленную FTC, выбранным из группы, состоящей из BEA, MOR и MFI. Когда крупнопористое молекулярное сито представляет собой цеолит и имеет структуру каркаса, представленную FTC BEA, FAU или MOR, цеолит может представлять собой цеолит бета, фоязит, цеолит Y, цеолит X или морденит.
Как правило, предпочтительно, чтобы молекулярное сито представляло собой мелкопористое молекулярное сито.
Состав катализатора SCR на основе молекулярного сита предпочтительно содержит молекулярное сито с замещающим переходным металлом. Переходный металл может быть выбран из группы, состоящей из кобальта, меди, железа, марганца, никеля, палладия, платины, рутения и рения.
x
x
Переходный металл может представлять собой медь. Преимущество составов катализатора SCR, содержащих медьзамещенное молекулярное сито, состоит в том, что такие составы имеют очень хорошую активность при восстановлении NO при низких температурах (например, она может превосходить активность железозамещенного молекулярного сита при восстановлении NO при низких температурах). Системы и способ по настоящему изобретению могут включать любой тип катализатора SCR, однако системы по настоящему изобретению могут обеспечивать более заметные преимущества для катализаторов SCR, включающих в себя медь, («катализаторов Cu–SCR»), поскольку они особенно подвержены воздействию сульфатации. Составы катализаторов Cu–SCR могут включать, например, Cu–замещенный SAPO–34, Cu–замещенный цеолит CHA, Cu–замещенные цеолиты AEI или их комбинации.
Переходный металл может иметься во внерешеточном месте на наружной поверхности молекулярного сита или в канале, полости или каркасе молекулярного сита.
Молекулярное сито с замещающим переходным металлом, как правило, содержит замещающий переходный металл в количестве от 0,10 до 10% масс., предпочтительно в количестве от 0,2 до 5% масс.
3
3
3
3
Как правило, катализатор селективного каталитического восстановления содержит композицию для селективного каталитического восстановления с общей концентрацией от 0,5 до 4,0 г/дюйм (от 0,03 до 0,244 г/см), предпочтительно от 1,0 до 3,0 г/дюйм (от 0,061 до 0,183 г/см).
2
5
3
2
5
3
2
Композиция катализатора SCR может содержать смесь состава катализатора SCR на основе оксида металла и состава катализатора SCR на основе молекулярного сита. (а) Состав катализатора SCR на основе оксида металла может содержать оксид ванадия (например, VO) и при необходимости оксид вольфрама (например, WO) или состоять по существу из оксида ванадия (например, VO) и при необходимости оксида вольфрама (например, WO) на носителе из диоксида титана (например, TiO), и (b) состав катализатора SCR на основе молекулярного сита может содержать молекулярное сито с замещающим переходным металлом.
2
2
2
Когда катализатор SCR представляет собой SCRF, фильтрующая подложка может предпочтительно представлять собой фильтрующую монолитную подложку с проточными стенками. Монолитная фильтрующая подложка с проточными стенками (например, в SCR–DPF), как правило, имеет плотность расположения ячеек, составляющую от 60 до 400 ячеек на квадратный дюйм (от 9,3 до 62 ячеек на 1 см). Предпочтительно, чтобы монолитная фильтрующая подложка с проточными стенками имела плотность расположения ячеек, составляющую от 100 до 350 ячеек на кв. дюйм (от 15,5 до 54 ячеек на 1 см), более предпочтительно от 200 до 300 ячеек на кв. дюйм (от 31 до 46,5 ячейки на 1 см).
Монолитная фильтрующая подложка с проточными стенками может иметь толщину стенок (например, среднюю толщину внутренних стенок), составляющую от 0,20 до 0,50 мм, предпочтительно от 0,25 до 0,35 мм (например, приблизительно 0,30 мм).
Монолитная фильтрующая подложка с проточными стенками без покрытия, как правило, имеет пористость от 50 до 80%, предпочтительно от 55 до 75% и более предпочтительно от 60 до 70%.
Монолитная фильтрующая подложка с проточными стенками без покрытия, как правило, имеет средний размер пор, составляющий, по меньшей мере, 5 мкм. Предпочтительно, чтобы средний размер пор составлял от 10 до 40 мкм, например, 15–35 мкм, более предпочтительно 20–30 мкм.
Фильтрующая подложка с проточными стенками может иметь симметричную конструкцию ячеек или асимметричную конструкцию ячеек.
Как правило, в случае SCRF композиция для селективного каталитического восстановления размещена в стенке монолитной фильтрующей подложки с проточными стенками. Кроме того, композиция для селективного каталитического восстановления может быть размещена на стенках входных каналов и/или на стенках выходных каналов.
Смесь
Варианты осуществления настоящего изобретения могут включать в себя смесь (1) металла платиновой группы на носителе и (2) катализатора SCR. В некоторых вариантах осуществления в смеси весовое отношение катализатора SCR к металлу платиновой группы на носителе составляет от приблизительно 3:1 до приблизительно 300:1, от приблизительно 3:1 до приблизительно 250:1, от приблизительно 3:1 до приблизительно 200:1, от приблизительно 4:1 до приблизительно 150:1, от приблизительно 5:1 до приблизительно 100:1, от приблизительно 6:1 до приблизительно 90:1, от приблизительно 7:1 до приблизительно 80:1, от приблизительно 8:1 до приблизительно 70:1, от приблизительно 9:1 до приблизительно 60:1, от приблизительно 10:1 до приблизительно 50:1, приблизительно 3:1, приблизительно 4:1, приблизительно 5:1, приблизительно 6:1, приблизительно 7:1, приблизительно 8:1, приблизительно 9:1, приблизительно 10:1, приблизительно 15:1, приблизительно 20:1, приблизительно 25:1, приблизительно 30:1, приблизительно 40:1, приблизительно 50:1, приблизительно 75:1, приблизительно 100:1, приблизительно 125:1, приблизительно 150:1, приблизительно 175:1, приблизительно 200:1, приблизительно 225:1, приблизительно 250:1, приблизительно 275:1 или приблизительно 300:1. Это весовое отношение также может включать металл платиновой группы из PNA в вариантах осуществления, в которых смесь включает в себя PNA.
АДСОРБЕР NOx (PNA)
Адсорбер NOx (PNA) содержит металлосодержащее молекулярное сито или палладий на диоксиде церия. Когда PNA содержит металлосодержащее молекулярное сито, металл может быть выбран из группы, состоящей из церия, хрома, кобальта, меди, железа, лантана, марганца, молибдена, никеля, ниобия, палладия, вольфрама, серебра, ванадия и цинка и их смесей. В некоторых вариантах осуществления металл представляет собой кобальт, марганец, палладий или цинк. В некоторых вариантах осуществления металл представляет собой палладий или цинк. В некоторых вариантах осуществления металл в катализаторе SCR представляет собой медь и металл в PNA представляет собой палладий. Молекулярное сито в металлосодержащем молекулярном сите в PNA может содержать алюмосиликат (например, цеолит), алюмофосфат или силикоалюмофосфат, как описано выше при описании молекулярных сит в катализаторах SCR. Когда катализатор SCR содержит металлосодержащее молекулярное сито, молекулярное сито в металлосодержащем молекулярном сите в катализаторе SCR может быть таким же, как молекулярное сито в металлосодержащем молекулярном сите в PNA, или молекулярное сито в металлосодержащем молекулярном сите в катализаторе SCR может отличаться от молекулярного сита в металлосодержащем молекулярном сите в PNA. В некоторых вариантах осуществления один и тот же состав и/или компонент могут функционировать как в качестве PNA, так и в качестве катализатора SCR.
Молекулярное сито в металлосодержащем молекулярном сите в PNA может представлять собой мелкопористое, среднепористое или крупнопористое молекулярное сито, подобное описанным выше для катализатора SCR. Молекулярное сито в металлосодержащем молекулярном сите в PNA предпочтительно представляет собой мелкопористое молекулярное сито, подобно описанным выше для катализатора SCR. Мелкопористое молекулярное сито может содержать каркас с типом, выбранным из группы, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, LTA, KFI, MER, MON, NSI, OWE, PAU, PHI, RHO, RTH, SAT, SAV, SIV, THO, TSC, UEI, UFI, VNI, YUG и ZON, и их смесей или структур с их срастанием. Мелкопористое молекулярное сито предпочтительно представляет собой хабазит (CHA) или AEI. Предпочтительные среднепористые молекулярные сита включают FER, MEL, MFI и STT. Предпочтительные крупнопористые молекулярные сита включают AFI, BEA, MAZ, MOR и OFF. Молекулярное сито в металлосодержащем молекулярном сите предпочтительно содержит алюмосиликат или алюмофосфат, имеющий SAR от 5 до 100 включительно. Когда молекулярное сито, содержащее палладий, представляет собой силикоалюмофосфат, содержащий палладий, силикоалюмофосфат предпочтительно содержит диоксид кремния в количестве от 5% до 15% включительно.
3
3
Металл в PNA может иметься в концентрации от 0,01 до 20% масс. Металлосодержащее молекулярное сито может иметься в каталитическом изделии с концентрацией от приблизительно 0,5 до приблизительно 4,0 г/дюйм (от приблизительно 0,03 до приблизительно 0,244 г/см).
СМЕСЬ КАТАЛИЗАТОРА SCR И КАТАЛИЗАТОРА–АДСОРБЕРА NOx
Каталитические изделия по настоящему изобретению могут включать в себя смесь катализатора SCR с катализатором–адсорбером NOx (PNA). В некоторых вариантах осуществления смесь может также включать в себя ASC, например, в случае, когда PNA включен в смесь SCR/ASC.
В некоторых вариантах осуществления каталитическое изделие может содержать катализатор SCR и PNA, при этом катализатор SCR содержит металлосодержащее молекулярное сито, в котором металл выбран из группы, состоящей из церия, меди, железа и марганца, и их смесей, и PNA содержит металлосодержащее молекулярное сито, в котором металл выбран из группы, состоящей из палладия или серебра и их смесей, при этом катализатор SCR и PNA содержат одно и то же молекулярное сито и как металл катализатора SCR, так и металл PNA имеются в молекулярном сите в результате обмена и/или замещения.
В некоторых вариантах осуществления молекулярное сито в металлосодержащем молекулярном сите в катализаторе SCR и PNA может содержать алюмосиликат, алюмофосфат или силикоалюмофосфат. Молекулярное сито в металлосодержащем молекулярном сите в PNA предпочтительно представляет собой мелкопористое молекулярное сито. В некоторых вариантах осуществления молекулярное сито в металлосодержащем молекулярном сите в PNA содержит каркас с типом, выбранным из группы, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, LTA, KFI, MER, MON, NSI, OWE, PAU, PHI, RHO, RTH, SAT, SAV, SIV, THO, TSC, UEI, UFI, VNI, YUG и ZON, и их смесей или структур с их срастанием. В некоторых вариантах осуществления молекулярное сито содержи каркас типа AEI или CHA.
Описан способ получения каталитического изделия, содержащего катализатор SCR и PNA, в котором катализатор SCR содержит металлосодержащее молекулярное сито, в котором металл выбран из группы, состоящей из церия, меди, железа и марганца, и их смесей, и PNA содержит металлосодержащее молекулярное сито, в котором металл выбран из группы, состоящей из палладия или серебра и их смесей, при этом катализатор SCR и PNA содержат одинаковое молекулярное сито и как металл катализатора SCR, так и металл PNA имеются в молекулярном сите в результате обмена и/или замещения. В некоторых вариантах осуществления способ включает: (а) добавление первого металла, выбранного из группы, состоящей из церия, меди, железа и марганца, и их смесей, к молекулярному ситу для образования молекулярного сита, содержащего первый металл; (b) обжиг молекулярного сита, содержащего первый металл, для образования первого молекулярного сита, подвергнутого обжигу; (с) добавление второго металла, выбранного из группы, состоящей из палладия или серебра и их смесей, к первому молекулярному ситу, подвергнутому обжигу, для образования молекулярного сита, содержащего первый металл и второй металл, и (d) обжиг молекулярного сита, содержащего первый металл и второй металл. Способ может дополнительно включать этапы (а1) и (с1), при этом этап (а1) включает сушку молекулярного сита, содержащего первый металл, и этап (с1) включает сушку молекулярного сита, содержащего первый металл и второй металл. Этапы (а) и (с) добавления первого и второго металлов могут быть выполнены одним или более из таких способов, как пропитка, адсорбция, ионообмен, пропитка по влагоемкости, осаждение, распылительная сушка или тому подобное.
Каталитическое изделие может содержать катализатор SCR и PNA, имеющие составы, описанные выше, при этом: (а) когда молекулярное сито в катализаторе–адсорбере NOx представляет собой такое же молекулярное сито, как в металлосодержащем молекулярном сите в катализаторе SCR, металл в катализаторе–адсорбере NOx и металл в катализаторе SCR соединены с молекулярным ситом, или (b) когда молекулярное сито в катализаторе–адсорбере NOx отличается от молекулярного сита в металлосодержащем молекулярном сите в катализаторе SCR, металл в катализаторе–адсорбере NOx находится в первой комбинации с молекулярным ситом в катализаторе–адсорбере NOx, металл в катализаторе SCR находится во второй комбинации с молекулярным ситом в катализаторе SCR, и первая комбинация и вторая комбинация имеются в третьей комбинации. Металл в PNA предпочтительно представляет собой палладий. В некоторых вариантах осуществления металл в катализаторе SCR представляет собой медь, металл в PNA представляет собой палладий, и молекулярное сито представляет собой хабазит или AEI. Палладий может быть введен в молекулярное сито посредством распылительной сушки или пропитки нитратом Pd. Молекулярное сито может быть подвергнуто гидротермическому старению. Каталитическое изделие может дополнительно обладать активностью в отношении углеводородного SCR. Каталитическое изделие может обеспечить восстановление накопленных NOx за счет углеводородного SCR. В некоторых вариантах осуществления содержание меди составляет от 0,1 до 10,0% масс. от общей массы изделия. В некоторых вариантах осуществления содержание палладия составляет от 0,01 до 20,0% масс. от общей массы изделия.
В вариантах осуществления, в которых катализатор SCR и PNA объединены, катализатор SCR и PNA имеются в весовом соотношении, составляющем от приблизительно 10:1 до приблизительно 1:10, от приблизительно 9:1 до приблизительно 1:9, от приблизительно 8:1 до приблизительно 1:8, от приблизительно 7:1 до приблизительно 1:7, от приблизительно 6:1 до приблизительно 1:6, от приблизительно 5:1 до приблизительно 1:5, от приблизительно 4:1 до приблизительно 1:4, от приблизительно 3:1 до приблизительно 1:3, от приблизительно 2:1 до приблизительно 1:2, приблизительно 10:1, приблизительно 9:1, приблизительно 8:1, приблизительно 7:1, приблизительно 6:1, приблизительно 5:1, приблизительно 4:1, приблизительно 3:1, приблизительно 2:1, приблизительно 1:1, приблизительно 1:2, приблизительно 1:3, приблизительно 1:4, приблизительно 1:5, приблизительно 1:6, приблизительно 1:7, приблизительно 1:8, приблизительно 1:9 или приблизительно 1:10.
DOC
2
2
2
Каталитические изделия и системы по настоящему изобретению могут включать в себя один или более дизельных катализаторов окисления. Катализаторы окисления и, в частности, дизельные катализаторы окисления (DOC) хорошо известны в данной области техники. Катализаторы окисления предназначены для окисления CO до CO и окисления газообразных углеводородов (HC) и органической фракции твердых частиц, выходящих с выхлопными газами двигателя, (растворимой органической фракции) до CO и HO. Типовые катализаторы окисления включают в себя платину и при необходимости также палладий на носителе из неорганического оксида с большой площадью поверхности, таком как оксид алюминия, алюмосиликат и цеолит.
Подложка
Каждый из катализаторов по настоящему изобретению может дополнительно содержать проточную подложку или фильтрующую подложку. В одном варианте осуществления катализатор может быть нанесен в виде покрытия на проточную или фильтрующую подложку и предпочтительно осажден на проточной или фильтрующей подложке посредством использования процедуры нанесения покрытия “washcoat”.
Комбинация катализатора SCR и фильтра известна как фильтр для селективного каталитического восстановления (катализатор SCRF). Катализатор SCRF представляет собой устройство с одной подложкой, которое объединяет функциональные возможности SCR и фильтра для улавливания твердых частиц, и при желании пригоден для вариантов осуществления настоящего изобретения. Описание катализатора SCR и ссылки на катализатор SCR во всей данной заявке следует понимать как охватывающие также катализатор SCRF там, где это уместно.
Проточная или фильтрующая подложка представляет собой подложку, которая способна удерживать компоненты катализатора/адсорбера. Подложка предпочтительно представляет собой керамическую подложку или металлическую подложку. Керамическая подложка может быть образована из любого жаропрочного материала, например, оксида алюминия, диоксида кремния, диоксида титана, диоксида церия, диоксида циркония, оксида магния, цеолитов, нитрида кремния, карбида кремния, силикатов циркония, силикатов магния, алюмосиликатов, металлоалюмосиликатов (таких, как кордиерит и сподумен) или смеси или смешанного оксида из любых двух или более из них. Особенно предпочтительны кордиерит, магний–алюмосиликат и карбид кремния.
Металлические подложки могут быть образованы из любого пригодного металла и, в частности, из жаростойких металлов и металлических сплавов, таких как титан и нержавеющая сталь, а также из ферросплавов, содержащих железо, никель, хром и/или алюминий помимо других металлических микропримесей.
Проточная подложка предпочтительно представляет собой проточный монолит, имеющий сотовую структуру с множеством малых параллельных тонкостенных каналов, проходящих в аксиальном направлении через подложку и проходящих насквозь от входа или выхода подложки. Поперечное сечение канала подложки может иметь любую форму, но предпочтительно является квадратным, синусоидальным, треугольным, прямоугольным, шестиугольным, трапециевидным, круглым или овальным. Проточная подложка может также быть высокопористой, что позволяет катализатору проникать в стенки подложки.
Фильтрующая подложка предпочтительно представляет собой монолитный фильтр с проточными стенками. Каналы фильтра с проточными стенками попеременно заблокированы, что позволяет потоку выхлопных газов входить в канал на входной стороне, затем проходить через стенки каналов и выходить из фильтра из другого канала, ведущего к выходной стороне. Таким образом, твердые частицы в потоке выхлопных газов улавливаются в фильтре.
Катализатор/адсорбер может быть добавлен к проточной или фильтрующей подложке с помощью любого известного средства, такого как процедура нанесения покрытия “washcoat”.
Инжектор для восстановителя/мочевины
Система может включать в себя средство для ввода азотсодержащего восстановителя в систему очистки выхлопных газов перед катализатором SCR и/или SCRF по ходу потока. Может быть предпочтительным, чтобы средство для ввода азотсодержащего восстановителя в систему очистки выхлопных газов находилось непосредственно перед катализатором SCR или SCRF по ходу потока (например, отсутствует какой–либо промежуточный катализатор между средством для ввода азотсодержащего восстановителя и катализатором SCR или SCRF).
Восстановитель добавляют в проходящий выхлопной газ с помощью любого средства, пригодного для ввода восстановителя в выхлопной газ. Пригодные средства включают инжектор, распылитель или питатель. Такие средства хорошо известны в данной области техники.
Азотсодержащий восстановитель, предназначенный для использования в системе, может представлять собой аммиак сам по себе, гидразин или предшественник аммиака, выбранный из группы, состоящей из мочевины, карбоната аммония, карбамата аммония, гидрокарбоната аммония и формиата аммония. Особенно предпочтительна мочевина.
Система очистки выхлопных газов также может содержать средство для регулирования ввода восстановителя в выхлопной газ для восстановления NOx, содержащихся в нем. Предпочтительное средство регулирования может включать в себя электронный блок управления, при необходимости блок управления двигателем, и может дополнительно содержать датчик NOx, расположенный по потоку за катализатором восстановления NO.
Преимущества
2
3
2
3
3
3
Каталитические изделия по настоящему изобретению могут обеспечить много преимуществ, включая преимущества по сравнению с каталитическим изделием, которое в основном эквивалентно за исключением того, что оно не включает в себя PNA. Каталитические изделия по настоящему изобретению могут обеспечить возможность уменьшения или устранения контура рециркуляции отработавших газов (EGR) в системе очистки выхлопных газов, что может быть предпочтительным для повышения экономии топлива и полезной мощности, а также снижения выбросов углеводородов и твердых частиц. Кроме того, каталитические изделия по настоящему изобретению могут обеспечить эквивалентную или почти эквивалентную конверсию NO в сравнении с катализатором SCR, когда каталитическое изделие размещено в месте, расположенном близко к двигателю и за ним. Каталитические изделия могут обеспечить эквивалентное или почти эквивалентное образование NO по сравнению с катализатором SCR во время недостаточного ввода NH. Каталитические изделия по настоящему изобретению могут обеспечить существенно уменьшенное образование NO во время избыточного ввода NH. Можно утверждать, что каталитические изделия по настоящему изобретению ведут себя подобно катализатору SCR/DOC в условиях недостаточного ввода мочевины и при этом ведут себя подобно SCR/ASC/DOC с высокой селективностью по отношению к NH, когда имеется избыточный NH. Каталитические изделия по настоящему изобретению могут обеспечить функциональные возможности SCR/ASC/DOC в одном блоке, что особенно желательно, когда пространство ограничено. Кроме того, каталитические изделия могут обеспечить быстрый отклик на колебания температуры двигателя, что может быть предпочтительным для конверсии NOx в течение периода холодного запуска. Кроме того, каталитические изделия могут обеспечить накопление NOx до того, как будет достигнута температура ввода мочевины, что обеспечивает дополнительное уменьшение выбросов NOx во время холодного запуска. В некоторых вариантах осуществления каталитическое изделие может обеспечить накопление HC во время холодного запуска.
В некоторых вариантах осуществления вследствие быстрого прогрева катализатора, соединенного вплотную, способность компонента PNA к накоплению NOx может быть значительно более низкой, чем в конфигурации Двигатель → PNA/DOC → фильтр → SCR/ASC. В некоторых вариантах осуществления вследствие того, что выделение и конверсия NOx происходят в одном и том же блоке, температура компонента PNA при выделении NOx может быть значительно ниже, чем в конфигурации Двигатель → PNA/DOC → фильтр → SCR/ASC.
2
3
3
2
В некоторых вариантах осуществления оптимальное преимущество может быть получено для системы с катализатором по изобретению в качестве первого блока, когда отношение аммиак : NOx составляет≥1 и когда температура потока выхлопных газов, входящего в каталитическое изделие, составляет≤180°C. При данных условиях, то есть в течение периода холодного запуска, катализатор SCR/ASC, расположенный дальше по потоку, может быть слишком холодным для проявления активности. Когда система прогреется так, что температура потока выхлопных газов, входящего в каталитическое изделие, будет составлять ≥180°C, отношение аммиак : NOx, составляющее > 0,5, является более оптимальным для обеспечения возможности конверсии максимального количества NOx при минимальном количестве образующегося NO. В течение периода холодного запуска с высоким отношением аммиак:NOx и случайного кратковременного проскока NH каталитическое изделие по настоящему изобретению может обладать способностью к селективному окислению избыточного NH до N без отдельного/дополнительного компонента ASC.
3
Катализаторы по настоящему изобретению могут обеспечить очень хорошие функциональные возможности SCR и ASC при одновременном обеспечении возможности накопления NOx в течение периода холодного запуска и конверсии выпускаемых NOx при более высоких температурах, если NH имеется в подаваемом потоке. Данное изобретение может обеспечить по существу устранение температурного «разрыва» между температурой при выделении NOx на катализаторе PNA и температурой, необходимой для активизации реакции SCR в катализаторе SCR, расположенном дальше по потоку в системе PNA/DOC -> фильтр -> SCR/ASC.
В контексте данного описания и приложенной формулы изобретения формы единственного числа включают упоминаемые объекты во множественном числе, если контекст явным образом не подразумевает иное. Таким образом, например, упоминание «катализатора» охватывает смесь из двух или более катализаторов и тому подобное.
Термин «проскок аммиака» означает количество непрореагировавшего аммиака, который проходит через катализатор SCR.
Термин «носитель» означает материал, к которому прикреплен катализатор.
Термин «обжигать» или «обжиг» означает нагрев материала в воздухе или кислороде. Это определение согласуется с определением обжига согласно IUPAC. (IUPAC. Compendium of Chemical Terminology, 2nd ed. (the "Gold Book"). Compiled by A. D. McNaught and A. Wilkinson. Blackwell Scientific Publications, Oxford (1997). XML on–line corrected version: http://goldbook.iupac.org (2006–) created by M. Nic, J. Jirat, B. Kosata; updates compiled by A. Jenkins. ISBN 0–9678550–9–8. doi:10.1351/goldbook.) Обжиг выполняют для разложения соли металла и промотирования обмена ионов металла в катализаторе, а также для прилипания катализатора к подложке. Температуры, используемые при обжиге, зависят от компонентов в материале, подлежащем обжигу, и, как правило, составляют от приблизительно 400°C до приблизительно 900°C в течение приблизительно 1–8 часов. В некоторых случаях обжиг может быть выполнен при температуре, составляющей до приблизительно 1200°C. В применениях, в которых предусмотрено выполнение процессов, описанных в данном документе, обжиг, как правило, выполняют при температурах от приблизительно 400°C до приблизительно 700°C в течение приблизительно 1–8 часов, предпочтительно при температурах от приблизительно 400°C до приблизительно 650°C в течение приблизительно 1–4 часов.
Когда представлены диапазон или диапазоны различных числовых элементов, диапазон или диапазоны могут включать значения, если не указано иное.
2
Термин «селективность по отношению к N» означает превращение аммиака в азот, выраженное в процентах.
Термины «дизельный катализатор окисления» (DOC), «дизельный экзотермический катализатор» (DEC), «адсорбер NOx», «SCR/PNA» (селективное каталитическое восстановление/пассивный адсорбер NOx), «катализатор для холодного запуска» (CSC) и «тройной катализатор» (TWC) представляют собой хорошо известные термины в данной области техники, используемые для описания различных типов катализаторов, используемых для очистки выхлопных газов, образующихся в процессах сгорания.
Термин «металл платиновой группы» или «МПГ» относится к платине, палладию, рутению, родию, осмию и иридию. Металлы платиновой группы предпочтительно представляют собой платину, палладий, рутений или родий.
Выражения «дальше по потоку/за» и «ближе по потоку/перед» описывают ориентацию катализатора или подложки, когда поток выхлопного газа проходит от входного конца к выходному концу подложки или изделия.
Нижеприведенные примеры просто иллюстрируют изобретение; специалист распознает множество вариантов/изменений, которые находятся в пределах сущности изобретения и объема формулы изобретения.
Пример 1
Конфигурации катализаторов, соединенных вплотную, были подготовлены при следующих конфигурациях: SCR/DOC, SCR–ASC/DOC и PNA/SCR–ASC/DOC. Конкретные конфигурации показаны на фиг.45.
3
3
2
Катализаторы SCR включали в себя цеолит, содержащий Cu. Был подготовлен смешанный катализатор ASC, имеющий первую зону с верхним слоем катализатора SCR из Cu на цеолите и нижним слоем со смесью (1) платины на цеолите и (2) Cu на цеолите и вторую зону с DOC. Был подготовлен традиционный катализатор ASC, имеющий первую зону с верхним слоем катализатора SCR из Cu на цеолите и нижним слоем с платиной на цеолите (и без катализатора SCR). Оба катализатора были подготовлены с концентрацией Pt, составляющей 3 г/фут (0,0001059 г/см) в зоне ASC. Зона DOC в конфигурации SCR/DOC и SCR–ASC/DOC включает в себя 3:1:0/20 PtPd.оксид алюминия. Зона DOC в конфигурации PNA/SCR–ASC/DOC включает в себя 3:1:0/40 PtPd.оксид алюминия. Все катализаторы были подвергнуты старению при 650°C/10% HO в воздухе в течение 50 ч.
3
10
22
1
2
2
2
–1
Конфигурации были испытаны при моделируемых условиях «сырой» токсичности (engine out conditions) при (ANR) > 1 и ANR < 1. В частности, условия испытаний были следующие: 600 м.д. (миллионных долей) или 1200 м.д. NH, 1000 м.д. NO, 500 м.д. CH (на основе С), 200 м.д. CO, 10% O, 4,5% CO, 4,5% HO, суммарная объемная скорость газа 40000 ч.
2
3
Результаты для конверсии NOx, NO, проскока NH, конверсии HC и конверсии CO показаны на фиг.46–50.
2
2
3
Конфигурация SCR–ASC/DOC с традиционным ASC дает наибольшее количество NO (фиг.50) и имеет самую низкую конверсию NO (то есть наибольшее повторное образование NO) (фиг.47) в данном температурном интервале. Когда традиционный SCR–ASC в SCR–ASC/DOC заменен SCR или смесью SCR–ASC, как селективность по отношению к N, так и конверсия NO (фиг.47) значительно улучшаются за счет уменьшения неселективной реакции NO+NH на Pt.
2
Трехзонный катализатор с функциональными возможностями PNA/SCR–ASC/DOC был подвергнут испытанию для сравнения с вышеприведенными контрольными примерами без функциональности PNA. Катализатор PNA/SCR–ASC/DOC продемонстрировал очень хорошие селективность по отношению к N и конверсию NO (фиг.47), которая сопоставима с SCR/DOC и SCR–ASC/DOC со смешанным ASC, что показывает, что в катализаторе по изобретению добавление Pd на цеолите не оказывает отрицательного влияния на эксплуатационные характеристики SCR и ASC. Эксплуатационные характеристики DOC катализатора PNA/SCR–ASC/DOC немного ниже, чем в остальных контрольных примерах, главным образом вследствие меньшей длины зоны, но ожидается, что это не будет влиять на общие характеристики системы, поскольку это может быть легко компенсировано отдельным катализатором DOC, расположенным дальше по потоку, и/или катализатором CSF (CSF – каталитический сажевый фильтр).
Пример 2
10
22
1
2
2
2
3
2
–1
Вышеуказанный катализатор PNA/SCR–ASC/DOC был подвергнут испытанию при моделируемых условиях накопления–выделения NOx, при этом катализатор был подвергнут воздействию моделируемой газовой смеси сырой токсичности, содержащей NOx, при 80°C в течение 100 секунд с последующим повышением температуры до 500°C. В частности, условия испытания были следующими: 200 м.д. NO, 500 м.д. CH (на основе C), 200 м.д. CO, 10% O, 5% CO, 5% HO, с вводом или без ввода 300 м.д. NH при T ≥ 180°C; объемная скорость газа (SV) = 40000 ч. Катализаторы были подвергнуты старению при 650°C/10% HO в воздухе в течение 50 ч.
3
3
Как показано на фиг.51, катализатор обеспечивает существенную способность к накоплению NOx в течение периода «холодного запуска», пока температура выхлопных газов не достигнет приблизительно 200°C, то есть значения, при котором начинает происходить выделение NO. После этого испытание было повторено при тех же условиях за исключением того, что NH был добавлен к подаваемому потоку, когда температура достигала 180°C; в этом случае катализатор по–прежнему обеспечивает такое же величину накопления NOx, как и при первом испытании, но выделенные NOx были подвергнуты конверсии посредством реакции NH–SCR на катализаторе вместо выпуска в выходной канал реактора.
3
Эти результаты показывают, что катализатор по изобретению демонстрирует очень хорошие функциональные возможности SCR и ASC при одновременном обеспечении возможности накопления NOx в течение периода холодного запуска и конверсии выделенных NOx при более высоких температурах в случае наличия NH в подаваемом потоке. Данное изобретение по существу устраняет температурный «разрыв» между температурой при выделении NOx на катализаторе PNA и температурой, необходимой для активизации реакции SCR в катализаторе SCR, расположенном дальше по потоку в системе PNA/DOC -> фильтр -> SCR/ASC.